(57)【要約】      （修正有）【課題】テレフタル酸の（コ）ポリエステルの製造において、エステル化もしくはエステル交換段階及び／又は重縮合段階の双方を制御容易にする（コ）ポリエステルの製造を提供する。【解決手段】（ａ）テレフタル酸残基を含むジカルボン酸成分、及び（ｂ）グリコール成分を少なくとも含む混合物を加熱することを含んで成り、前記加熱が、ケイ素含有化合物の存在において実施される、ポリエステルを製造する方法。【選択図】なし【特許請求の範囲】
【請求項１】
（ａ）  （ｉ）  テレフタル酸残基を含むジカルボン酸成分、及び
（ｂ）  グリコール成分
を少なくとも含む混合物を加熱することを含んで成り、
前記加熱が、ケイ素含有化合物の存在において実施される、
ポリエステルを製造する方法。
【請求項２】
該グリコール成分が、（ｉ）  ２，２，４，４−テトラメチル−１，３−シクロブタンジオール残基を含む、請求項１に記載の方法。
【請求項３】
該混合物が、
（ａ）  （ｉ）  ７０〜１００モル％のテレフタル酸残基、
（ｉｉ）  最大で炭素原子数２０の０〜３０モル％の芳香族ジカルボン酸残基、及び
（ｉｉｉ）  最大で炭素原子数１６の０〜１０モル％の脂肪族ジカルボン酸残基
を含むジカルボン酸成分、並びに
（ｂ）  （ｉ）  1〜９９モル％の２，２，４，４−テトラメチル−１，３−シクロブタンジオール残基、及び
（ｉｉ）  1〜９９モル％のシクロヘキサンジメタノール残基
を含むグリコール成分
を含み、
該ジカルボン酸成分の総量が１００モル％であり、該グリコール成分の総モル％が１００％である
、請求項１又は２に記載の方法。
【請求項４】
前記ケイ素含有化合物が、ポリエステルの総重量を基準として０．１〜１００ｐｐｍの量で存在する、請求項１から３までのいずれか１項に記載の方法。
【請求項５】
該ケイ素含有物質が、シロキサン及びポリシロキサンから選択される、請求項１から４までのいずれか１項に記載の方法。
【請求項６】
前記ケイ素含有化合物が、加熱前もしくは加熱中、又は加熱前及び加熱中に、該混合物に添加される、請求項１から５までのいずれか１項に記載の方法。
【請求項７】
２５℃で濃度０．２５ｇ／５０ｍｌの６０／４０（ｗｔ／ｗｔ）フェノール／テトラクロロエタン中で測定して、該ポリエステルの固有粘度が０．３５〜１．２０ｄＬ／ｇとなるまで、加熱が行われる、請求項１から６までのいずれか１項に記載の方法。
【請求項８】
該混合物が、錫、チタン、ガリウム、亜鉛、アンチモン、コバルト、マンガン、マグネシウム、ゲルマニウム、リチウム、アルミニウム化合物、及び水酸化リチウム又は水酸化ナトリウムを含むアルミニウム化合物のうちの少なくとも１種の化合物をさらに含む、請求項１から７までのいずれか１項に記載の方法。
【請求項９】
該混合物がリン化合物をさらに含む、請求項１から８までのいずれか１項に記載の方法。
【請求項１０】
前記混合物が、０ｍｂａｒ（０ ｐｓｉｇ）〜５１７５ｍｂａｒ（７５ ｐｓｉｇ）の相対圧力下で、１５０℃〜２５０℃の温度で加熱され、グリコール成分／ジカルボン酸成分のモル比が、１．０〜１．５／１．０である、請求項１から９までのいずれか１項に記載の方法。
【請求項１１】
最終ポリエステルを形成するために、前に行われた加熱の最終圧力から０．０２６ｍｂａｒ（０．０２ｔｏｒｒ）の絶対圧力までの範囲から選択された圧力下で、２３０℃〜３２０℃の温度で、形成された生成物が加熱される、請求項１０に記載の方法。
【請求項１２】
段階（Ｉ）及び（ＩＩ）：
（Ｉ）  ０ｍｂａｒ（０ ｐｓｉｇ）〜５１７５ｍｂａｒ（７５ ｐｓｉｇ）の相対圧力下で１５０℃〜２５０℃の温度で混合物を加熱する段階、
この際、前記混合物は、
（ａ）  （ｉ）  ７０〜１００モル％のテレフタル酸残基、
（ｉｉ）  最大で炭素原子数２０の０〜３０モル％の芳香族ジカルボン酸残基、及び
（ｉｉｉ）  最大で炭素原子数１６の０〜１０モル％の脂肪族ジカルボン酸残基を含むジカルボン酸成分、並びに
（ｂ）  （ｉ）  1〜９９モル％の２，２，４，４−テトラメチル−１，３−シクロブタンジオール残基、及び
（ｉｉ）  1〜９９モル％のシクロヘキサンジメタノール残基
を含むグリコール成分
を含み、
段階（Ｉ）で添加されるグリコール成分／ジカルボン酸成分のモル比は１．０〜１．５／１．０であり、
段階（Ｉ）の混合物は、錫、チタン、ガリウム、亜鉛、アンチモン、コバルト、マンガン、マグネシウム、ゲルマニウム、リチウム、アルミニウム及び水酸化リチウム又は水酸化ナトリウムを含むアルミニウム化合物のうちの少なくとも１種の化合物の存在において加熱される、及び
（ＩＩ）  最終ポリエステルを形成するために、段階（Ｉ）の最終圧力から０．０２６ｍｂａｒ（０．０２ｔｏｒｒ）の絶対圧力までの範囲から選択された圧力下で、２３０℃〜３２０℃の温度で、段階（Ｉ）の生成物を加熱する段階、
を含んで成り、
該最終ポリエステルの該ジカルボン酸成分の総モル％が、１００モル％であり、該最終ポリエステルの該グリコール成分の総モル％が、１００％であり、そして段階（Ｉ）又は段階（ＩＩ）でリン化合物が添加される、請求項１から１１までのいずれか１項に記載の方法。
【請求項１３】
該ケイ素含有化合物が、段階（Ｉ）もしくは段階（ＩＩ）、又は段階（Ｉ）及び段階（ＩＩ）で添加される、請求項１２に記載の方法。
【請求項１４】
（ａ）  （ｉ）  テレフタル酸残基を含むジカルボン酸成分、及び
（ｂ）  グリコール成分、並びに
ケイ素含有化合物
を含んで成るポリエステル。
【請求項１５】
（ａ）  （ｉ）  テレフタル酸残基を含むジカルボン酸成分、及び
（ｂ）  グリコール成分
を含むポリエステルの製造において、前記ポリエステルの固有粘度を高めるための、ケイ素含有化合物の使用。
【発明の詳細な説明】
【技術分野】
【０００１】
本発明は、テレフタル酸又はそのエステルの（コ）ポリエステルを製造する方法であって、前記酸又はそのエステルとグリコールとがケイ素含有化合物の存在において加熱され、これにより（コ）ポリエステルを形成する、（コ）ポリエステルの製造方法に関する。具体的には、前記グリコールは、２，２，４，４−テトラメチル−１，３−シクロブタンジオール残基を含む。具体的には、前記グリコールは、２，２，４，４−テトラメチル−１，３−シクロブタンジオール及び１，４−シクロヘキサンジメタノールを含む。
【背景技術】
【０００２】
ポリエステル及びコポリエステルは典型的には、ジカルボン酸とジオールとから、典型的には溶融相反応で形成される。
【０００３】
米国特許第６，３１３，２５９号明細書からは、芳香族ジオール化合物及び炭酸ジエステルからのポリカーボネートの製造は、重度の発泡現象を伴うことがあることが知られている。溶融物の発泡を防止するために、反応は消泡剤の存在において行われる。
【０００４】
テレフタル酸のポリエステル及びコポリエステルは、溶融相反応を介して製造されることもある。この場合、テレフタル酸又はそのエステルと、１種又は２種以上のグリコールモノマーとを、好ましくは好適な触媒系の存在において反応させる。発生した水を蒸留して除去し、これによりそれぞれの（コ）ポリマーを形成する。一般に、この反応は２つの段階で実施される。第１段階（段階（Ｉ））では、テレフタル酸又はそのエステルをグリコールでエステル化する。第１段階のエステル化又はエステル交換に続いて、重縮合反応を第２段階（段階（ＩＩ））で実施する。過剰のモノマー、エステル化副産物及び水を高温及び真空のもとで除去することにより、所望の最終用途に適合した好適な分子量又は固有粘度（ＩＶ）を有する（コ）ポリエステルを生成する。
【０００５】
テレフタル酸の（コ）ポリエステルの製造において、エステル化もしくはエステル交換段階及び／又は重縮合段階の双方は制御するのが容易ではないことがあるので、高い原料歩留まりで好適な固有粘度の（コ）ポリエステルを信頼性高く製造することが困難な場合があることが観察されている。（コ）ポリエステルの必要な低い酸価及び所望の高い粘度は、不都合な長時間の重縮合の後でしか達成されないか、又は全く達成されないことすらよくある。
【０００６】
具体的には、テレフタル酸と、グリコール成分としての２，２，４，４−テトラメチル−１，３−シクロブタンジオール（ＴＭＣＤ）との溶融反応は、テレフタル酸と、エチレングリコールもしくはブチレングリコール又は類似のグリコールとの反応、又はグリコール、例えば１，４−シクロヘキサンジメタノール（ＣＨＤＭ）との溶融反応よりも制御がしばしば難しいことが観察されている。
【０００７】
実験室規模では、取り組まれるべきこれらの問題点は、十分に混合された反応混合物を提供するために強力な攪拌によって克服することができる。しかし産業規模では、このような強力な撹拌過程は、重縮合段階（段階（ＩＩ））の溶融粘度がかなり高いことにより適用できない。このことは特に、連続溶融相法に当てはまる。このような方法では、エステル段階（段階（Ｉ））と重縮合段階（段階（ＩＩ））とが異なる容器内で行われ、反応溶融物は、管を介してエステル化容器から重縮合容器へ、しばしば更なる中間容器を介して移さなければならない。
【０００８】
本発明の１つの目的は、テレフタル酸の（コ）ポリエステル、具体的にはテレフタル酸のＴＭＣＤ含有（コ）ポリエステルの製造過程における、取り組まれるべきこれらの問題点を少なくとも軽減することである。
【発明の概要】
【課題を解決するための手段】
【０００９】
これらの取り組まれるべき問題点は、
（ａ）  （ｉ）  テレフタル酸残基を含むジカルボン酸成分、及び
（ｂ）  グリコール成分
を少なくとも含む混合物を加熱することを含んで成り、
前記加熱が、ケイ素含有化合物の存在において実施される、
ポリエステルを製造する方法によって解決することができた。
【００１０】
より具体的には、これらの取り組まれるべき問題点は、
（ａ）  （ｉ）  テレフタル酸残基を含むジカルボン酸成分、及び
（ｂ）  （ｉｉ）  ２，２，４，４−テトラメチル−１，３−シクロブタンジオール残基を含むグリコール成分を含む混合物を加熱することを含んで成り、
前記加熱が、ケイ素含有化合物の存在において実施される、
ポリエステルを製造する方法によって解決することができた。
【００１１】
テレフタル酸残基を含むジカルボン酸成分と、２，２，４，４−テトラメチル−１，３−シクロブタンジオール残基を含むグリコール成分とを含む混合物を加熱し、前記加熱がケイ素含有化合物の存在において実施されることは、対処されるべきプロセス問題を軽減又は完全に排除し、これにより、高い固有粘度及び低い酸価を有する（コ）ポリエステルの製造を可能にすることが見出された。こうして、この新しい方法は、高い原料歩留まりと高い生産速度とをもたらす。
【００１２】
驚くべきことに、低レベルの前記ケイ素含有化合物で早くも、テレフタル酸に基づく、好ましくはテレフタル酸及びＴＭＣＤに基づくポリエステル及びコポリエステルの製造方法を劇的に改善することが見出された。以下では、ポリエステル及びコポリエステルという用語は互いに置き換え可能に使用される。
【００１３】
総ポリエステル量を基準としてケイ素含有化合物は約０．１〜１００ｐｐｍ、好ましくは１〜２０ｐｐｍで既に効果的であることが判った。
【００１４】
ケイ素含有化合物は、段階（Ｉ）で使用される反応器に直接に予め添加されるか、又はモノマー供給流もしくは触媒供給流のうちの一方と予混合され、これと一緒に供給されてよく、又は、ポリエステルの製造のために使用される任意の別の反応器に添加されてもよい。
【００１５】
従って１つの態様の場合、ケイ素含有化合物は、ポリエステルの製造のために使用される反応混合物に、任意の反応時点で１つのポーション又はいくつかのポーションとして添加することができる。
【００１６】
１つの態様において、本発明において有用なポリエステルの製造方法は、バッチ法又は連続法を含むことができる。
【００１７】
有利なことに、多くの用途のための必要条件である、得られたポリエステルの透明度が、ケイ素含有化合物によって影響を及ぼされることはない。
【００１８】
別の態様において、本発明はまた、
（ａ）  （ｉ）  テレフタル酸残基を含むジカルボン酸成分、及び
（ｂ）  グリコール成分、並びに
ケイ素含有化合物
を含むポリエステルに関する。
【００１９】
さらに別の態様において、本発明は、
（ａ）  （ｉ）  テレフタル酸残基を含むジカルボン酸成分、及び
（ｂ）  グリコール成分
を含むポリエステルの製造において、前記ポリエステルの固有粘度を高めるための、ケイ素含有化合物の使用に関する。
【００２０】
１つの態様の場合、ポリエステルはポリカーボネートを含有しない。
【発明を実施するための形態】
【００２１】
本発明の或る特定の態様を以下に詳しく説明することによって、本発明をより容易に理解することができる。
【００２２】
本発明による方法の１つの態様の場合、出発材料としてテレフタル酸が使用されてよい。別の態様の場合、出発材料としてジメチルテレフタレートが使用されてよい。さらに別の態様の場合、出発材料として及び／又は中間材料として、テレフタル酸とジメチルテレフタレートとの混合物が使用されてよい。
【００２３】
或る特定の態様の場合、テレフタル酸又はそのエステル、例えばジメチルテレフタレート又はテレフタル酸残基及びそのエステルの混合物が、本発明において有用なポリエステルを形成するために使用されたジカルボン酸成分の一部又は全てを形成することができる。或る特定の態様の場合、テレフタル酸残基が、本発明において有用なポリエステルを形成するために使用されたジカルボン酸成分の一部又は全てを形成することができる。「テレフタル酸」及び「ジメチルテレフタレート」という用語は、本明細書では互いに置き換え可能に使用される。１つの態様の場合、ジメチルテレフタレートは、本発明において有用なポリエステルを形成するために使用されたジカルボン酸成分の一部又は全てである。全ての態様において、７０〜１００モル％；又は８０〜１００モル％；又は９０〜１００モル％；又は９９〜１００モル％；又は１００モル％の範囲のテレフタル酸及び／又はジメチルテレフタレート及び／又はこれらの混合物が使用されてよい。
【００２４】
テレフタル酸に加えて、本発明において有用なポリエステルのジカルボン酸成分は、最大３０モル％、最大２０モル％、最大１０モル％、最大５モル％、又は最大１モル％の１種又は２種以上の改質用芳香族ジカルボン酸を含むことができる。さらに別の態様は、０モル％の改質用芳香族ジカルボン酸を含有することができる。従って、存在する場合、１種又は２種以上の改質用芳香族ジカルボン酸の量の範囲は、これらの上記エンドポイント値のうちのいずれかの値から選ばれた範囲、例えば０．０１〜３０モル％、０．０１〜２０モル％、０．０１〜１０モル％、０．０１〜５モル％、及び０．０１〜１モル％を含む。
【００２５】
１つの態様の場合、本発明に使用してよい改質用芳香族ジカルボン酸の一例としては、最大で炭素原子数２０であって、線状、パラ位置、又は対称であることが可能なものが挙げられるがこれらに限定するものではない。本発明に使用してよい改質用芳香族ジカルボン酸の一例としては、これらに限定するものではないが、イソフタル酸、４，４’−ビフェニルジカルボン酸、１，４−、１，５−、２，６−、２，７−ナフタレンジカルボン酸、及びトランス−４，４’−スチルベンジカルボン酸、及びこれらのエステルが挙げられる。
【００２６】
１つの態様の場合、本発明によるポリエステルのために有用なグリコールは、炭素原子数２〜１６のジオールを意味する。好適なグリコールの一例としては、これらに限定するものではないが、エチレングリコール残基、１，２−プロパンジオール、１，３−プロパンジオール、ネオペンチルグリコール、１，４−ブタンジオール、１，５−ペンタンジオール、１，６−ヘキサンジオール、ｐ−キシレングリコール、ポリテトラメチレングリコール、及びこれらの混合物が挙げられる。
【００２７】
１つの態様の場合、グリコールはエチレングリコールである。別の態様では、改質用グリコールの一例としては、これらに限定するものではないが、１，３−プロパンジオール及び１，４−ブタンジオールが挙げられる。
【００２８】
１つの態様の場合、本発明による方法は、テレフタル酸残基とＴＭＣＤの残基とを含むポリエステルを製造する方法に関する。
【００２９】
別の態様の場合、本発明による方法は、ＴＭＣＤと１，２−シクロヘキサンジメタノール（ＣＨＤＭ）とのコポリエステルを製造する方法に関する。
【００３０】
テレフタル酸（ＴＡ）とＴＭＣＤとＣＨＤＭとから形成されたコポリエステルが、数多くの国際特許出願、例えば国際公開第２００６／１２７７５５号、同第２００６／１２７８３１号、同第２００６／１３７９５４号、同第２００６／１３７９６１号、同第２００７／００１５２８号、同第２００７／００１５２９号、同第２００７／００１５３０号、同第２００７／００１５３１号、同第２００７／００１５３２号、同第２００７／００１５３３号、同第２００７／００１５３４号、同第２００７／００１５３５号、同第２００７／００１５３６号、同第２００７／００１５３７号、同第２００７／００１５４１号、同第２００７／００１５４２号、同第２００７／００１５４４号、同第２００７／００１５４５号、同第２００７／００１５４７号、同第２００７／００１５４８号、同第２００７／００１５４９号、同第２００７／００１５５０号、同第２００７／００１５５１号、同第２００７／００１５５３号、同第２００７／００１５５４号、同第２００７／００１５５５号、同第２００７／００１５５６号、同第２００７／００１５５９号、同第２００７／００１５６０号、同第２００７／００１５６１号、同第２００７／００１５６２号、同第２００７／００１５６３号、同第２００７／００１５６４号、同第２００７／００１５６５号、同第２００７／００１５６６号、同第２００７／００１５６７号、同第２００７／００１５６８号、同第２００７／００１５７０号、同第２００７／００１５７１号、同第２００７／００１５７２号、同第２００７／００１５７３号、同第２００７／００１５７４号、同第２００７／００１５７５号、同第２００７／０５０１１８号、同第２００７／００１５５２号、同第２００７／００１５５７号、同第２００７／０５３４３４号、同第２００７／０５３４６０号、及び同第２００７／００１５６９号の各パンフレットから知られている。
【００３１】
テレフタル酸（ＴＡ）とＴＭＣＤとＣＨＤＭとから形成されたコポリエステルは、かなりの商業的利益がある。このようなポリエステルは一般に、高い衝撃強度、加水分解安定性、靱性、耐化学性、良好な色及び透明度、長い結晶化半減期、低い延性−脆性遷移温度、低い比重、及び熱成形性を提供する。このように、これらのエステルは、数多くの物品、例えばフィルム及びシート、ボトル、レストラン用小間物、天窓、屋外看板、及び従来技術の上記参考文献に開示されているような他の製品を製造するための優れた出発材料である。
【００３２】
従って１つの態様では、本発明は、
（ａ）  （ｉ）  ７０〜１００モル％のテレフタル酸残基；
（ｉｉ）  最大で炭素原子数２０の０〜３０モル％の芳香族ジカルボン酸残基、及び
（ｉｉｉ）  最大で炭素原子数１６の０〜１０モル％の脂肪族ジカルボン酸残基
を含むジカルボン酸成分、並びに
（ｂ）  （ｉ）  1〜９９モル％の２，２，４，４−テトラメチル−１，３−シクロブタンジオール残基、及び
（ｉｉ）  1〜９９モル％の１，４−シクロヘキサンジメタノール残基
を含むグリコール成分
を含む混合物を加熱することを含み、
ジカルボン酸成分の総量が１００モル％であり、グリコール成分の総モル％が１００％であり、そして前記加熱が、ケイ素含有化合物の存在において実施される、
ポリエステルを製造する方法に関する。
【００３３】
１つの態様の場合、前記ケイ素含有化合物は、製造されるべきポリエステルの総重量を基準として０．１〜１００ｐｐｍの量で存在する。
【００３４】
別の態様では、前記ケイ素含有化合物の量は０．１〜５０ｐｐｍである。
【００３５】
さらに別の態様では、前記ケイ素含有化合物の量は１〜２０ｐｐｍである。
【００３６】
１つの態様の場合、ケイ素含有化合物は、揮発性ではないか、又はポリエステル反応の反応条件下で低揮発性であることにより、反応中に反応混合物から蒸留によって除去されないように選択される。
【００３７】
従って、１つの態様の場合、ケイ素含有化合物の分子量（数平均分子量）は、
ゲル透過クロマトグラフィによって測定して、既知の分子量を有するポリスチレンを基準とした較正によって計算して、１０００Ｄａを上回る。
【００３８】
１つの態様の場合、分子量は、ゲル透過クロマトグラフィ（ＧＰＣ）によって測定して、２００〜１００，０００Ｄａ、好ましくは２００〜３０，０００、より好ましくは５００〜１０，０００、さらにより好ましくは１，０００〜５，０００である。
【００３９】
１つの態様の場合、ケイ素含有化合物は、シロキサン及びポリシロキサンのような化合物である。
【００４０】
本発明において使用されるポリシロキサン化合物は、分子中に、一般式−（Ｒ1ＳｉＲ2−Ｏ）nによって表される構造を有する化合物である。式中Ｒ1及びＲ2は、炭素原子数が通常１〜１０、好ましくは１〜４の分枝状又は非分枝状アルキル基、特にメチル基であり、互いに同じであるか又は異なっていてよく；またｎは通常６以上の整数、好ましくは１０〜５００、より好ましくは３０〜１００である。
【００４１】
ポリシロキサン化合物は一般に、その分子末端に、通常はアルキル基、特にメチル基を有しており、或いは官能基、例えばヒドロキシル基又はヒドロキシル基から誘導された誘導体基、例えばエステル基、炭酸基又はエーテル基；カルボキシル基又はカルボキシル基から誘導された誘導体基、例えばエステル基、アミド基又はウレタン基；アミノ基又はアミノ基から誘導された誘導体基、例えばアミド基、ウレタン基又は尿素基；又は類似のものを有していてよい。ポリシロキサン化合物は、その分子末端で、上記官能基を有する化合物に結合されてもよい。
【００４２】
好適な生成物は商業的に入手可能であるか、又は周知の方法に従って生成することもできる。
【００４３】
１つの態様の場合、ケイ素含有化合物はポリジアルキルシロキサン、例えばポリジメチルシロキサンである。
【００４４】
１つの態様の場合、前記ケイ素含有化合物は、加熱前又は加熱中、又は加熱前及び加熱中に、混合物に添加される。
【００４５】
従って、前記化合物は前記ポリエステルの製造過程の、段階（Ｉ）のエステル化段階もしくは段階（ＩＩ）の重縮合段階に添加されるか、又は段階（Ｉ）のエステル化段階及び段階（ＩＩ）の重縮合段階に添加されてよい。
【００４６】
前記ケイ素含有化合物は、そのようなものとして、又は適宜の溶剤中の希釈溶液の形態として添加されてよい。
【００４７】
反応混合物の加熱は、ポリエステルの所望固有粘度が達成されるまで続けてよい。１つの態様の場合、２５℃で濃度０．２５ｇ／５０ｍｌの６０／４０（ｗｔ／ｗｔ）フェノール／テトラクロロエタン中で測定して、ポリエステルの固有粘度が０．３５〜１．２０ｄＬ／ｇとなるまで、加熱が行われてよい。
【００４８】
好ましい態様の場合、固有粘度は０．３５〜０．７０ｄＬ／ｇ未満である。
【００４９】
１つの態様の場合、段階（ＩＩ）における重縮合反応は、生成物の溶融粘度が２９０℃で回転溶融レオメータにおいて１ラジアン／秒で測定して、１０，０００ポアズ（１，０００Ｐａ・ｓ）を超えないように実施される。１０，０００ポアズ（１，０００Ｐａ・ｓ）未満の粘度は一般に、溶融物の良好な取り扱いをまだ可能にする。
【００５０】
従って、１つの態様の場合、生成されたポリエステルの固有粘度は、２５℃で濃度０．２５ｇ／５０ｍｌの６０／４０（ｗｔ／ｗｔ）フェノール／テトラクロロエタン中で測定して、０．３５〜０．７０ ｄＬ／ｇであり、また溶融粘度は、２９０℃で回転溶融レオメータにおいて１ラジアン／秒で測定して、１０，０００ポアズ（１，０００Ｐａ・ｓ）未満である。
【００５１】
１つの態様において、本発明の方法は、段階（Ｉ）におけるエステル化反応及び／又は段階（ＩＩ）における重縮合反応を加速するために、触媒の影響下で行われる。
【００５２】
１つの態様において、触媒は、錫、チタン、ガリウム、亜鉛、アンチモン、コバルト、マンガン、マグネシウム、ゲルマニウム、リチウム、アルミニウム化合物、及び水酸化リチウム又は水酸化ナトリウムを含むアルミニウム化合物のうちの少なくとも１種の化合物から選択される。
【００５３】
触媒は、反応の段階（Ｉ）、すなわちエステル化反応において添加されてよい。
【００５４】
１つの態様の場合、少なくとも１種のリン化合物を含む少なくとも１種の熱安定剤を、本発明によるポリエステルの製造過程中に使用すると、下記の現象、つまり泡立ち、スプレー形成、発色、発泡、オフガス発生、及び不安定な溶融レベル、すなわちポリエステル又はポリエステルの生成・処理系のパルス化、のうちの少なくとも１つを生じさせることなしに、より容易に生成することができる。
【００５５】
従って１つの態様の場合、混合物はさらにリン化合物を含む。
【００５６】
１つの態様において、本発明は、ＴＡ、ＴＭＣＤ及びＣＨＤＭを含む前記混合物が、０ｍｂａｒ（０ ｐｓｉｇ）〜５１７５ｍｂａｒ（７５ ｐｓｉｇ）の相対圧力下で１５０℃〜２５０℃の温度で加熱され、グリコール成分／ジカルボン酸成分のモル比は１．０〜１．５／１．０である、ポリエステルを製造する方法を含む。
【００５７】
１つの態様の場合、前記温度１５０℃〜２５０℃で調製された生成物は続いて、最終ポリエステルを形成するために、前に行われた加熱の最終圧力から０．０２６ｍｂａｒ（０．０２ｔｏｒｒ）の絶対圧力までの範囲から選択された圧力下で、２３０℃〜３２０℃の温度で加熱される。
【００５８】
用語「相対圧力」は、大気圧を上回る圧力を、そして用語「絶対圧力」は、大気圧を下回る圧力を規定する。
【００５９】
１つの態様の場合、ポリエステル組成物が２３０℃〜３２０℃の温度で加熱されるときに、ケイ素含有化合物を添加する。
【００６０】
別の態様の場合、本発明は、段階（Ｉ）及び（ＩＩ）：
（Ｉ）  ０ｍｂａｒ（０ ｐｓｉｇ）〜５１７５ｍｂａｒ（７５ ｐｓｉｇ）の相対圧力下で１５０℃〜２５０℃の温度で混合物を加熱する段階、
この際、前記混合物は、
（ａ）  （ｉ）  ７０〜１００モル％のテレフタル酸残基、
（ｉｉ）  最大で炭素原子数２０の０〜３０モル％の芳香族ジカルボン酸残基、及び
（ｉｉｉ）  最大で炭素原子数１６の０〜１０モル％の脂肪族ジカルボン酸残基を含むジカルボン酸成分、並びに
（ｂ）  （ｉ）  1〜９９モル％の２，２，４，４−テトラメチル−１，３−シクロブタンジオール残基、及び
（ｉｉ）  1〜９９モル％のシクロヘキサンジメタノール残基
を含むグリコール成分
を含み、
段階（Ｉ）で添加されるグリコール成分／ジカルボン酸成分のモル比は１．０〜１．５／１．０であり、
段階（Ｉ）の混合物は、錫、チタン、ガリウム、亜鉛、アンチモン、コバルト、マンガン、マグネシウム、ゲルマニウム、リチウム、アルミニウム及び水酸化リチウム又は水酸化ナトリウムを含むアルミニウム化合物のうちの少なくとも１種の化合物の存在において加熱される、及び
（ＩＩ）  最終ポリエステルを形成するために、段階（Ｉ）の最終圧力から０．０２６ｍｂａｒ（０．０２ｔｏｒｒ）の絶対圧力までの範囲から選択された圧力下で、２３０℃〜３２０℃の温度で、段階（Ｉ）の生成物を加熱する段階、
を含んで成り、
該最終ポリエステルの該ジカルボン酸成分の総モル％が、１００モル％であり、該最終ポリエステルの該グリコール成分の総モル％が、１００％であり、そして段階（Ｉ）又は段階（ＩＩ）でリン化合物が添加され、そして加熱がケイ素含有化合物の存在において実施される、ポリエステルを製造する方法に関する。
【００６１】
本発明の１つの態様において、ケイ素含有化合物は段階（Ｉ）もしくは段階（ＩＩ）、又は段階（Ｉ）及び段階（ＩＩ）で添加される。
【００６２】
１つの態様において、段階（ＩＩ）で使用される絶対圧力は、２６ｍｂａｒ（２０ｔｏｒｒ）〜０．０２６ｍｂａｒ（０．０２ｔｏｒｒ）；又は１３ｍｂａｒ（１０ｔｏｒｒ）〜０．０２６ｍｂａｒ（０．０２ｔｏｒｒ）；又は６．５ｍｂａｒ（５ｔｏｒｒ）〜０．０２６ｍｂａｒ（０．０２ｔｏｒｒ）；又は４ｍｂａｒ（３ｔｏｒｒ）〜０．０２６ｍｂａｒ（０．０２ｔｏｒｒ）；又は２６ｍｂａｒ（２０ｔｏｒｒ）〜０．１３ｍｂａｒ（０．１ｔｏｒｒ）；又は１３ｍｂａｒ（１０ｔｏｒｒ）〜０．１３ｍｂａｒ（０．１ｔｏｒｒ）；又は６．５ｍｂａｒ（５ｔｏｒｒ）〜０．１３ｍｂａｒ（０．１ｔｏｒｒ）；又は４ｍｂａｒ（３ｔｏｒｒ）〜０．１３ｍｂａｒ（０．１ｔｏｒｒ）である。
【００６３】
１つの態様において、段階（Ｉ）で添加されるグリコール成分／ジカルボン酸成分のモル比は１．０〜１．５／１．０；又は１．０１〜１．５／１．０；又は１．０１〜１．３／１．０；又は１．０１〜１．２／１．０；又は１．０１〜１．１５／１．０；又は１．０１〜１．１０／１．０；又は１．０３〜１．５／１．０；又は１．０３〜１．３／１．０；又は１．０３〜１．２／１．０；又は１．０３〜１．１５／１．０；又は１．０３〜１．１０／１．０；又は１．０５〜１．５／１．０；又は１．０５〜１．３／１．０；又は１．０５〜１．２／１．０；又は１．０５〜１．１５／１．０；又は１．０１〜１．１０／１．０である。
【００６４】
本発明において有用なポリエステルを製造するための方法の態様のうちのいずれにおいても、段階（ＩＩ）の加熱時間は１〜５時間；又は１〜４時間；又は１〜３時間；又は１．５〜３時間；又は１〜２時間であってよい。
【００６５】
別の態様において、この方法は、テレフタル酸と、２，２，４，４−テトラメチル−１，３−シクロブタンジオールと、１，４−シクロヘキサンジメタノールとを含むコポリエステルを調製することに関する。この方法は、
（Ａ）  本発明のポリエステルにおいて有用なモノマーを含む混合物を、少なくとも１種の錫触媒及び少なくとも１種のリン酸エステルの存在において、初期ポリエステルを製造するのに十分な時間にわたって１５０〜２５０℃の温度で加熱する段階、
（Ｂ）  段階（Ａ）の生成物を２４０〜３２０℃の温度で加熱することにより、これを重縮合する段階、及び
（Ｃ）  未反応グリコールを除去する段階と
を含み、加熱が、ケイ素含有化合物の存在において実施される。
【００６６】
エステル化段階（Ａ）のための反応時間は、選択された温度、圧力、及びグリコールとジカルボン酸との供給モル比に依存する。
【００６７】
１つの態様の場合、５０重量％以上の２，２，４，４−テトラメチル−１，３−シクロブタンジオールが反応するまで、段階（Ａ）を実施することができる。段階（Ａ）は、０ｍｂａｒ（０ｐｓｉｇ）〜６９００ｍｂａｒ（１００ｐｓｉｇ）の相対圧力下で実施してよい。
【００６８】
本発明において有用な触媒のうちのいずれかと関連して使用される「反応生成物」という用語は、ポリエステルを製造する際に使用される触媒、及びモノマーのうちのいずれかの重縮合反応又はエステル化反応の任意の生成物、並びに、触媒と任意の他のタイプの添加剤との重縮合反応又はエステル化反応の生成物を意味する。
【００６９】
典型的には、段階（Ｂ）及び段階（Ｃ）は同時に行うことができる。これらの段階は、当業者に知られた方法によって、例えば０．１４ｍｂａｒ（０．００２ｐｓｉｇ）の相対圧力から大気圧未満までの圧力下に反応混合物を置くことにより、又は混合物上に高温窒素ガスを吹き付けることにより実施することができる。
【００７０】
１つの態様において、本発明において有用なポリエステルの製造方法は、バッチ法又は連続法を含むことができる。
【００７１】
本発明はまた、
（ａ）  （ｉ）  テレフタル酸残基を含むジカルボン酸成分、及び
（ｂ）  グリコール成分、並びに
ケイ素含有化合物
を含むポリエステルに関する。
【００７２】
別の態様において、本発明は、
（ａ）  （ｉ）  テレフタル酸残基を含むジカルボン酸成分、及び
（ｂ）  （ｉｉ）  ２，２，４，４−テトラメチル−１，３−シクロブタンジオール残基を含むグリコール成分、並びに
ケイ素含有化合物
を含むポリエステルに関する。
【００７３】
別の態様の場合、本発明は、
（ａ）  （ｉ）  ７０〜１００モル％のテレフタル酸残基、
（ｉｉ）  最大で炭素原子数２０の０〜３０モル％の芳香族ジカルボン酸残基、及び
（ｉｉｉ）  最大で炭素原子数１６の０〜１０モル％の脂肪族ジカルボン酸残基を含むジカルボン酸成分、
（ｂ）  （ｉ）  1〜９９モル％の２，２，４，４−テトラメチル−１，３−シクロブタンジオール残基、及び
（ｉｉ）  1〜９９モル％の１，４−シクロヘキサンジメタノール残基を含むグリコール（ジカルボン酸成分の総量は１００モル％であり、グリコール成分の総モル％は１００％であるポリエステル）、並びにケイ素含有化合物を含むポリエステルに関する。
【００７４】
「ポリエステル」という用語は「コポリエステル」を含み、また、１種又は２種以上の二官能性カルボン酸及び／又は多官能性カルボン酸と、上記の１種又は２種以上の二官能性ヒドロキシル化合物及び／又はその他の多官能性ヒドロキシル化合物、例えば分岐剤との反応によって調製された合成ポリマーを意味するものとする。典型的には、二官能性カルボン酸はジカルボン酸であることが可能であり、また、二官能性ヒドロキシル化合物は二価アルコール、例えばグリコール及びジオールであることが可能である。本明細書中に使用される「グリコール」という用語の一例としては、これらに限定するものではないが、ジオール、グリコール、及び／又は多官能性ヒドロキシル化合物、例えば分岐剤が挙げられる。或いは、二官能性カルボン酸はヒドロキシカルボン酸、例えばｐ−ヒドロキシ安息香酸であってもよく、また二官能性ヒドロキシル化合物は２つのヒドロキシル置換基を含有する芳香核、例えばヒドロキノンであってもよい。本明細書中に使用される「残基」という用語は、対応モノマーからの重縮合及び／又はエステル化反応を通してポリマー中に組み込まれた任意の有機構造を意味する。本明細書中に使用される「反復単位」という用語は、カルボニルオキシ基を介して結合されたジカルボン酸残基とジオール残基とを有する有機構造を意味する。このように、例えばジカルボン酸残基は、ジカルボン酸モノマー又はその関連する酸ハロゲン化物、エステル、塩、無水物、及び／又はこれらの混合物から誘導されてよい。さらに、本明細書中に使用される「二酸」という用語は、多官能性酸、例えば分岐剤を含む。従って、本明細書中に使用される「ジカルボン酸」という用語は、ジカルボン酸及びジカルボン酸の任意の誘導体（ポリエステルを形成するためのジオールとの反応過程において有用な、関連する酸ハロゲン化物、エステル、半エステル、塩、半塩、無水物、混合無水物、及び／又はこれらの混合物を含む）を含むものとする。本明細書中に使用される「テレフタル酸」は、テレフタル酸自体及びその残基並びにテレフタル酸の任意の誘導体（ポリエステルを形成するためのジオールとの反応過程において有用な、関連する酸ハロゲン化物、エステル、半エステル、塩、半塩、無水物、混合無水物、及び／又はこれらの混合物又はこれらの残基を含む）を含む。
【００７５】
本発明において使用されたポリエステルは典型的には、ほぼ等しい比率で反応し、対応する残基としてポリエステルポリマー中に組み込まれるジカルボン酸とジオールとから調製することができる。従って、本発明のポリエステルは、ほぼ等しいモル比率の酸残基（１００モル％）とジオール（及び／又は多官能性ヒドロキシル化合物）残基（１００モル％）とを含有することができるので、反復単位の総モルは１００モル％に等しい。本開示において提供されたモル・パーセンテージは従って、酸残基の総モル、ジオール残基の総モル、又は反復単位の総モルを基準とすることができる。例えば、総酸残基を基準として３０モル％のイソフタル酸を含有するポリエステルと言えば、そのポリエステルは、全部で１００モル％の酸残基のうち、３０モル％のイソフタル酸残基を含有していることを意味する。こうして、酸残基１００モル毎に、３０モルのイソフタル酸残基がある。別の例では、総ジオール残基を基準として３０モル％の２，２，４，４−テトラメチル−１，３−シクロブタンジオール残基を含有するポリエステルと言えば、そのポリエステルは、全部で１００モル％のジオール残基のうち、３０モル％の２，２，４，４−テトラメチル−１，３−シクロブタンジオール残基を含有していることを意味する。こうして、ジオール残基１００モル毎に、３０モルの２，２，４，４−テトラメチル−１，３−シクロブタンジオール残基がある。
【００７６】
本発明において有用なポリエステルのカルボン酸成分はさらに、炭素原子数２〜１６の、最大１０モル％、例えば最大５モル％又は最大１モル％の１種又は２種以上の脂肪族ジカルボン酸、例えばシクロヘキサンジカルボン酸、マロン酸、コハク酸、グルタル酸、アジピン酸、ピメリン酸、スベリン酸、アゼライン酸及びドデカン二酸ジカルボン酸でさらに改質することができる。或る特定の態様は、０．０１〜１０モル％、例えば０．１〜１０モル％、１〜１０モル％、５〜１０モル％の１種又は２種以上の改質用脂肪族ジカルボン酸を含むこともできる。さらに別の態様は、０モル％の改質用脂肪族ジカルボン酸を含有している。ジカルボン酸成分の総モル％は１００モル％である。１つの態様の場合、本発明の改質用脂肪族ジカルボン酸成分中にはアジピン酸及び／又はグルタル酸が提供される。
【００７７】
本発明の改質用ジカルボン酸は、インダンジカルボン酸、例えばインダン−１，３−ジカルボン酸及び／又はフェニルインダンジカルボン酸を含むことができる。１つの態様の場合、ジカルボン酸は、１，２，３−トリメチル−３−フェニルインダン−４’，５−ジカルボン酸及び１，１，３−トリメチル−５−カルボキシ−３−（４−カルボキシフェニル）インダンジカルボン酸のうちの少なくとも一方から選択されてよい。本発明の目的では、“Copolymers Containing Indan Moieties and Blends Thereof”と題するShaikh他による、General Electric Companyを譲受人とする米国特許出願公開第２００６／０００４１５１号明細書に記載されたインダンジカルボン酸のうちのいずれかを、本発明の範囲に含まれる少なくとも１種の改質用ジカルボン酸として使用することができる。米国特許出願公開第２００６／０００４１５１号明細書は、これに記載されたインダンジカルボン酸のいずれかに関して参照することにより本明細書中に組み込まれる。
【００７８】
テレフタル酸のエステル及びその他の改質用ジカルボン酸又はこれらの対応エステル及び／又は塩を、ジカルボン酸の代わりに使用することもできる。ジカルボン酸エステルの好適な例は、これらに限定するものではないが、例えばジメチル、ジエチル、ジプロピル、ジイソプロピル、ジブチル、及びジフェニルエステルを含む。１つの態様において、エステルは、メチル、エチル、プロピル、イソプロピル、及びフェニルエステルのうちの少なくとも１つから選択される。
【００７９】
本発明の１つの態様において、本発明によるポリエステルのためのグリコール成分の一例としては、これらに限定するものではないが、下記範囲の組み合わせのうちの少なくとも１つが挙げられる：１〜９９モル％の２，２，４，４−テトラメチル−１，３−シクロブタンジオールと１〜９９モル％の１，４−シクロヘキサンジメタノール；１〜９５モル％の２，２，４，４−テトラメチル−１，３−シクロブタンジオールと５〜９９モル％のシクロヘキサンジメタノール；１〜９０モル％の２，２，４，４−テトラメチル−１，３−シクロブタンジオールと１０〜９９モル％のシクロヘキサンジメタノール；１〜８５モル％の２，２，４，４−テトラメチル−１，３−シクロブタンジオールと１５〜９９モル％のシクロヘキサンジメタノール；１〜８０モル％の２，２，４，４−テトラメチル−１，３−シクロブタンジオールと２０〜９９モル％のシクロヘキサンジメタノール；１〜７５モル％の２，２，４，４−テトラメチル−１，３−シクロブタンジオールと２５〜９９モル％のシクロヘキサンジメタノール；１〜７０モル％の２，２，４，４−テトラメチル−１，３−シクロブタンジオールと３０〜９９モル％のシクロヘキサンジメタノール；１〜６５モル％の２，２，４，４−テトラメチル−１，３−シクロブタンジオールと３５〜９９モル％のシクロヘキサンジメタノール；１〜６０モル％の２，２，４，４−テトラメチル−１，３−シクロブタンジオールと４０〜９９モル％のシクロヘキサンジメタノール；１〜５５モル％の２，２，４，４−テトラメチル−１，３−シクロブタンジオールと４５〜９９モル％のシクロヘキサンジメタノール；１〜５０モル％の２，２，４，４−テトラメチル−１，３−シクロブタンジオールと５０〜９９モル％のシクロヘキサンジメタノール；１〜４５モル％の２，２，４，４−テトラメチル−１，３−シクロブタンジオールと５５〜９９モル％のシクロヘキサンジメタノール；１〜４０モル％の２，２，４，４−テトラメチル−１，３−シクロブタンジオールと６０〜９９モル％のシクロヘキサンジメタノール；１〜３５モル％の２，２，４，４−テトラメチル−１，３−シクロブタンジオールと６５〜９９モル％のシクロヘキサンジメタノール；１〜３０モル％の２，２，４，４−テトラメチル−１，３−シクロブタンジオールと７０〜９９モル％のシクロヘキサンジメタノール；１〜２５モル％の２，２，４，４−テトラメチル−１，３−シクロブタンジオールと７５〜９９モル％のシクロヘキサンジメタノール；１〜２０モル％の２，２，４，４−テトラメチル−１，３−シクロブタンジオールと８０〜９９モル％のシクロヘキサンジメタノール；１〜１５モル％の２，２，４，４−テトラメチル−１，３−シクロブタンジオールと８５〜９９モル％のシクロヘキサンジメタノール；１〜１０モル％の２，２，４，４−テトラメチル−１，３−シクロブタンジオールと９０〜９９モル％のシクロヘキサンジメタノール；及び１〜５モル％の２，２，４，４−テトラメチル−１，３−シクロブタンジオールと９５〜９９モル％のシクロヘキサンジメタノール。
【００８０】
本発明の他の態様において、グリコール成分の一例としては、これらに限定するものではないが、下記範囲の組み合わせのうちの少なくとも１つが挙げられる：３〜１０モル％の２，２，４，４−テトラメチル−１，３−シクロブタンジオールと９０〜９７モル％のシクロヘキサンジメタノール；３〜９モル％の２，２，４，４−テトラメチル−１，３−シクロブタンジオールと９１〜９９モル％のシクロヘキサンジメタノール；１〜９７モル％の２，２，４，４−テトラメチル−１，３−シクロブタンジオールと１０〜９９モル％のシクロヘキサンジメタノール；及び３〜８モル％の２，２，４，４−テトラメチル−１，３−シクロブタンジオールと９２〜９７モル％のシクロヘキサンジメタノール。
【００８１】
本発明の他の態様において、グリコール成分の一例としては、これらに限定するものではないが、下記範囲の組み合わせのうちの少なくとも１つが挙げられる：５〜９９モル％の２，２，４，４−テトラメチル−１，３−シクロブタンジオールと１〜９５モル％のシクロヘキサンジメタノール；５〜９５モル％の２，２，４，４−テトラメチル−１，３−シクロブタンジオールと５〜９５モル％のシクロヘキサンジメタノール；５〜９０モル％の２，２，４，４−テトラメチル−１，３−シクロブタンジオールと１０〜９５モル％のシクロヘキサンジメタノール；５〜８５モル％の２，２，４，４−テトラメチル−１，３−シクロブタンジオールと１５〜９５モル％のシクロヘキサンジメタノール；５〜８０モル％の２，２，４，４−テトラメチル−１，３−シクロブタンジオールと２０〜９５モル％のシクロヘキサンジメタノール；５〜７５モル％の２，２，４，４−テトラメチル−１，３−シクロブタンジオールと２５〜９５モル％のシクロヘキサンジメタノール；５〜７０モル％の２，２，４，４−テトラメチル−１，３−シクロブタンジオールと３０〜９５モル％のシクロヘキサンジメタノール；５〜６５モル％の２，２，４，４−テトラメチル−１，３−シクロブタンジオールと３５〜９５モル％のシクロヘキサンジメタノール；５〜６０モル％の２，２，４，４−テトラメチル−１，３−シクロブタンジオールと４０〜９５モル％のシクロヘキサンジメタノール；５〜５５モル％の２，２，４，４−テトラメチル−１，３−シクロブタンジオールと４５〜９５モル％のシクロヘキサンジメタノール；及び５〜５０モル％の２，２，４，４−テトラメチル−１，３−シクロブタンジオールと５０〜９５モル％のシクロヘキサンジメタノール。
【００８２】
本発明の他の態様において、グリコール成分の一例としては、これらに限定するものではないが、下記範囲の組み合わせのうちの少なくとも１つが挙げられる：５未満〜５０モル％の２，２，４，４−テトラメチル−１，３−シクロブタンジオールと５０超〜９５モル％のシクロヘキサンジメタノール；５〜４５モル％の２，２，４，４−テトラメチル−１，３−シクロブタンジオールと５５〜９５モル％のシクロヘキサンジメタノール；５〜４０モル％の２，２，４，４−テトラメチル−１，３−シクロブタンジオールと６０〜９５モル％のシクロヘキサンジメタノール；５〜３５モル％の２，２，４，４−テトラメチル−１，３−シクロブタンジオールと６５〜９５モル％のシクロヘキサンジメタノール；５〜３５モル％未満の２，２，４，４−テトラメチル−１，３−シクロブタンジオールと６５超〜９５モル％のシクロヘキサンジメタノール；５〜３０モル％の２，２，４，４−テトラメチル−１，３−シクロブタンジオールと７０〜９５モル％のシクロヘキサンジメタノール；５〜２５モル％の２，２，４，４−テトラメチル−１，３−シクロブタンジオールと７５〜９５モル％のシクロヘキサンジメタノール；５〜２０モル％の２，２，４，４−テトラメチル−１，３−シクロブタンジオールと８０〜９５モル％のシクロヘキサンジメタノール；５〜１５モル％の２，２，４，４−テトラメチル−１，３−シクロブタンジオールと８５〜９５モル％のシクロヘキサンジメタノール；５〜１０モル％の２，２，４，４−テトラメチル−１，３−シクロブタンジオールと９０〜９５モル％のシクロヘキサンジメタノール；及び５超〜１０モル％未満の２，２，４，４−テトラメチル−１，３−シクロブタンジオールと９０未満〜９５モル％超のシクロヘキサンジメタノール；５．５モル％〜９．５モル％の２，２，４，４−テトラメチル−１，３−シクロブタンジオールと９４．５モル％〜９０．５モル％のシクロヘキサンジメタノール；及び６〜９モル％の２，２，４，４−テトラメチル−１，３−シクロブタンジオールと９４〜９１モル％のシクロヘキサンジメタノール。
【００８３】
本発明の他の態様において、グリコール成分の一例としては、これらに限定するものではないが、下記範囲の組み合わせのうちの少なくとも１つが挙げられる：１０〜９９モル％の２，２，４，４−テトラメチル−１，３−シクロブタンジオールと１〜９０モル％のシクロヘキサンジメタノール；１０〜９５モル％の２，２，４，４−テトラメチル−１，３−シクロブタンジオールと５〜９０モル％のシクロヘキサンジメタノール；１０〜９０モル％の２，２，４，４−テトラメチル−１，３−シクロブタンジオールと１０〜９０モル％のシクロヘキサンジメタノール；１０〜８５モル％の２，２，４，４−テトラメチル−１，３−シクロブタンジオールと１５〜９０モル％のシクロヘキサンジメタノール；１０〜８０モル％の２，２，４，４−テトラメチル−１，３−シクロブタンジオールと２０〜９０モル％のシクロヘキサンジメタノール；１０〜７５モル％の２，２，４，４−テトラメチル−１，３−シクロブタンジオールと２５〜９０モル％のシクロヘキサンジメタノール；１０〜７０モル％の２，２，４，４−テトラメチル−１，３−シクロブタンジオールと３０〜９０モル％のシクロヘキサンジメタノール；１０〜６５モル％の２，２，４，４−テトラメチル−１，３−シクロブタンジオールと３５〜９０モル％のシクロヘキサンジメタノール；１０〜６０モル％の２，２，４，４−テトラメチル−１，３−シクロブタンジオールと４０〜９０モル％のシクロヘキサンジメタノール；１０〜５５モル％の２，２，４，４−テトラメチル−１，３−シクロブタンジオールと４５〜９０モル％のシクロヘキサンジメタノール；１０〜５０モル％の２，２，４，４−テトラメチル−１，３−シクロブタンジオールと５０〜９０モル％のシクロヘキサンジメタノール；１０〜５０モル％未満の２，２，４，４−テトラメチル−１，３−シクロブタンジオールと５０超〜９０モル％のシクロヘキサンジメタノール；１０〜４５モル％の２，２，４，４−テトラメチル−１，３−シクロブタンジオールと５５〜９０モル％のシクロヘキサンジメタノール；１０〜４０モル％の２，２，４，４−テトラメチル−１，３−シクロブタンジオールと６０〜９０モル％のシクロヘキサンジメタノール；１０〜３５モル％の２，２，４，４−テトラメチル−１，３−シクロブタンジオールと６５〜９０モル％のシクロヘキサンジメタノール；１０〜３５モル％未満の２，２，４，４−テトラメチル−１，３−シクロブタンジオールと６５超〜９０モル％のシクロヘキサンジメタノール；１０〜３０モル％の２，２，４，４−テトラメチル−１，３−シクロブタンジオールと７０〜９０モル％のシクロヘキサンジメタノール；１０〜２５モル％の２，２，４，４−テトラメチル−１，３−シクロブタンジオールと７５〜９０モル％のシクロヘキサンジメタノール；１０〜２０モル％の２，２，４，４−テトラメチル−１，３−シクロブタンジオールと８０〜９０モル％のシクロヘキサンジメタノール；及び１０〜１５モル％の２，２，４，４−テトラメチル−１，３−シクロブタンジオールと８５〜９０モル％のシクロヘキサンジメタノール。
【００８４】
本発明の他の態様において、グリコール成分の一例としては、これらに限定するものではないが、下記範囲の組み合わせのうちの少なくとも１つが挙げられる：１０〜１００モル％の２，２，４，４−テトラメチル−１，３−シクロブタンジオールと０〜９０モル％のシクロヘキサンジメタノール；１０超〜９９モル％の２，２，４，４−テトラメチル−１，３−シクロブタンジオールと１〜９０モル％未満のシクロヘキサンジメタノール；１０超〜９５モル％の２，２，４，４−テトラメチル−１，３−シクロブタンジオールと５〜９０モル％未満のシクロヘキサンジメタノール；１０超〜９０モル％の２，２，４，４−テトラメチル−１，３−シクロブタンジオールと１０〜９０モル％未満のシクロヘキサンジメタノール；１０超〜８５モル％の２，２，４，４−テトラメチル−１，３−シクロブタンジオールと１５〜９０モル％未満のシクロヘキサンジメタノール；１０超〜８０モル％の２，２，４，４−テトラメチル−１，３−シクロブタンジオールと２０〜９０モル％未満のシクロヘキサンジメタノール；１０超〜７５モル％の２，２，４，４−テトラメチル−１，３−シクロブタンジオールと２５〜９０モル％未満のシクロヘキサンジメタノール；１０超〜７０モル％の２，２，４，４−テトラメチル−１，３−シクロブタンジオールと３０〜９０モル％未満のシクロヘキサンジメタノール；１０超〜６５モル％の２，２，４，４−テトラメチル−１，３−シクロブタンジオールと３５〜９０モル％未満のシクロヘキサンジメタノール；１０超〜６０モル％の２，２，４，４−テトラメチル−１，３−シクロブタンジオールと４０〜９０モル％未満のシクロヘキサンジメタノール；１０超〜５５モル％の２，２，４，４−テトラメチル−１，３−シクロブタンジオールと４５〜９０モル％未満のシクロヘキサンジメタノール；１０超〜５０モル％の２，２，４，４−テトラメチル−１，３−シクロブタンジオールと５０〜９０モル％未満のシクロヘキサンジメタノール；１０超〜５０モル％未満の２，２，４，４−テトラメチル−１，３−シクロブタンジオールと５０超〜９０モル％未満のシクロヘキサンジメタノール；１０超〜４５モル％の２，２，４，４−テトラメチル−１，３−シクロブタンジオールと５５〜９０モル％未満のシクロヘキサンジメタノール；１０超〜４０モル％の２，２，４，４−テトラメチル−１，３−シクロブタンジオールと６０〜９０モル％未満のシクロヘキサンジメタノール；１０超〜３５モル％の２，２，４，４−テトラメチル−１，３−シクロブタンジオールと６５〜９０モル％未満のシクロヘキサンジメタノール；１０〜３４モル％未満の２，２，４，４−テトラメチル−１，３−シクロブタンジオールと６６超〜９０モル％のシクロヘキサンジメタノール；１０超〜３０モル％の２，２，４，４−テトラメチル−１，３−シクロブタンジオールと７０〜９０モル％未満のシクロヘキサンジメタノール；１０超〜２５モル％の２，２，４，４−テトラメチル−１，３−シクロブタンジオールと７５〜９０モル％未満のシクロヘキサンジメタノール；１０超〜２０モル％の２，２，４，４−テトラメチル−１，３−シクロブタンジオールと８０〜９０モル％未満のシクロヘキサンジメタノール；及び１０超〜１５モル％の２，２，４，４−テトラメチル−１，３−シクロブタンジオールと８５〜９０モル％未満のシクロヘキサンジメタノール。
【００８５】
本発明の他の態様において、グリコール成分の一例としては、これらに限定するものではないが、下記範囲の組み合わせのうちの少なくとも１つが挙げられる：１１〜９９モル％の２，２，４，４−テトラメチル−１，３−シクロブタンジオールと１〜８９モル％のシクロヘキサンジメタノール；１１〜９５モル％の２，２，４，４−テトラメチル−１，３−シクロブタンジオールと５〜８９モル％のシクロヘキサンジメタノール；１１〜９０モル％の２，２，４，４−テトラメチル−１，３−シクロブタンジオールと１０〜８９モル％のシクロヘキサンジメタノール；１１〜８５モル％の２，２，４，４−テトラメチル−１，３−シクロブタンジオールと１５〜８９モル％のシクロヘキサンジメタノール；１１〜８０モル％の２，２，４，４−テトラメチル−１，３−シクロブタンジオールと２０〜８９モル％のシクロヘキサンジメタノール；１１〜７５モル％の２，２，４，４−テトラメチル−１，３−シクロブタンジオールと２５〜８９モル％のシクロヘキサンジメタノール；１１〜７０モル％の２，２，４，４−テトラメチル−１，３−シクロブタンジオールと３０〜８９モル％のシクロヘキサンジメタノール；１１〜６５モル％の２，２，４，４−テトラメチル−１，３−シクロブタンジオールと３５〜８９モル％のシクロヘキサンジメタノール；１１〜６０モル％の２，２，４，４−テトラメチル−１，３−シクロブタンジオールと４０〜８９モル％のシクロヘキサンジメタノール；１１〜５５モル％の２，２，４，４−テトラメチル−１，３−シクロブタンジオールと４５〜８９モル％のシクロヘキサンジメタノール；１１〜５０モル％の２，２，４，４−テトラメチル−１，３−シクロブタンジオールと５０〜８９モル％のシクロヘキサンジメタノール；１１〜５０モル％未満の２，２，４，４−テトラメチル−１，３−シクロブタンジオールと５０超〜８９モル％のシクロヘキサンジメタノール；１１〜４５モル％の２，２，４，４−テトラメチル−１，３−シクロブタンジオールと５５〜８９モル％のシクロヘキサンジメタノール；１１〜４０モル％の２，２，４，４−テトラメチル−１，３−シクロブタンジオールと６０〜８９モル％のシクロヘキサンジメタノール；１１〜３５モル％の２，２，４，４−テトラメチル−１，３−シクロブタンジオールと６５〜８９モル％のシクロヘキサンジメタノール；１１〜３０モル％の２，２，４，４−テトラメチル−１，３−シクロブタンジオールと７０〜８９モル％のシクロヘキサンジメタノール；１１〜２４モル％の２，２，４，４−テトラメチル−１，３−シクロブタンジオールと７６〜８９モル％のシクロヘキサンジメタノール；及び１１〜２５モル％の２，２，４，４−テトラメチル−１，３−シクロブタンジオールと７５〜８９モル％のシクロヘキサンジメタノール。
【００８６】
本発明の他の態様において、グリコール成分の一例としては、これらに限定するものではないが、下記範囲の組み合わせのうちの少なくとも１つが挙げられる：１２〜９９モル％の２，２，４，４−テトラメチル−１，３−シクロブタンジオールと１〜８８モル％のシクロヘキサンジメタノール；１２〜９５モル％の２，２，４，４−テトラメチル−１，３−シクロブタンジオールと５〜８８モル％のシクロヘキサンジメタノール；１２〜９０モル％の２，２，４，４−テトラメチル−１，３−シクロブタンジオールと１０〜８８モル％のシクロヘキサンジメタノール；１２〜８５モル％の２，２，４，４−テトラメチル−１，３−シクロブタンジオールと１５〜８８モル％のシクロヘキサンジメタノール；１２〜８０モル％の２，２，４，４−テトラメチル−１，３−シクロブタンジオールと２０〜８８モル％のシクロヘキサンジメタノール；１２〜７５モル％の２，２，４，４−テトラメチル−１，３−シクロブタンジオールと２５〜８８モル％のシクロヘキサンジメタノール；１２〜７０モル％の２，２，４，４−テトラメチル−１，３−シクロブタンジオールと３０〜８８モル％のシクロヘキサンジメタノール；１２〜６５モル％の２，２，４，４−テトラメチル−１，３−シクロブタンジオールと３５〜８８モル％のシクロヘキサンジメタノール；１２〜６０モル％の２，２，４，４−テトラメチル−１，３−シクロブタンジオールと４０〜８８モル％のシクロヘキサンジメタノール；１２〜５５モル％の２，２，４，４−テトラメチル−１，３−シクロブタンジオールと４５〜８８モル％のシクロヘキサンジメタノール；１２〜５０モル％の２，２，４，４−テトラメチル−１，３−シクロブタンジオールと５０〜８８モル％のシクロヘキサンジメタノール；１２〜５０モル％未満の２，２，４，４−テトラメチル−１，３−シクロブタンジオールと５０超〜８８モル％のシクロヘキサンジメタノール；１２〜４５モル％の２，２，４，４−テトラメチル−１，３−シクロブタンジオールと５５〜８８モル％のシクロヘキサンジメタノール；１２〜４０モル％の２，２，４，４−テトラメチル−１，３−シクロブタンジオールと６０〜８８モル％のシクロヘキサンジメタノール；１２〜３５モル％の２，２，４，４−テトラメチル−１，３−シクロブタンジオールと６５〜８８モル％のシクロヘキサンジメタノール；１２〜３０モル％の２，２，４，４−テトラメチル−１，３−シクロブタンジオールと７０〜８８モル％のシクロヘキサンジメタノール；１２〜２４モル％の２，２，４，４−テトラメチル−１，３−シクロブタンジオールと７６〜８８モル％のシクロヘキサンジメタノール；及び１２〜２５モル％の２，２，４，４−テトラメチル−１，３−シクロブタンジオールと７５〜８８モル％のシクロヘキサンジメタノール。
【００８７】
本発明の他の態様において、グリコール成分の一例としては、これらに限定するものではないが、下記範囲の組み合わせのうちの少なくとも１つが挙げられる：１３〜９９モル％の２，２，４，４−テトラメチル−１，３−シクロブタンジオールと１〜８７モル％のシクロヘキサンジメタノール；１３〜９５モル％の２，２，４，４−テトラメチル−１，３−シクロブタンジオールと５〜８７モル％のシクロヘキサンジメタノール；１３〜９０モル％の２，２，４，４−テトラメチル−１，３−シクロブタンジオールと１０〜８７モル％のシクロヘキサンジメタノール；１３〜８５モル％の２，２，４，４−テトラメチル−１，３−シクロブタンジオールと１５〜８７モル％のシクロヘキサンジメタノール；１３〜８０モル％の２，２，４，４−テトラメチル−１，３−シクロブタンジオールと２０〜８７モル％のシクロヘキサンジメタノール；１３〜７５モル％の２，２，４，４−テトラメチル−１，３−シクロブタンジオールと２５〜８７モル％のシクロヘキサンジメタノール；１３〜７０モル％の２，２，４，４−テトラメチル−１，３−シクロブタンジオールと３０〜８７モル％のシクロヘキサンジメタノール；１３〜６５モル％の２，２，４，４−テトラメチル−１，３−シクロブタンジオールと３５〜８７モル％のシクロヘキサンジメタノール；１３〜６０モル％の２，２，４，４−テトラメチル−１，３−シクロブタンジオールと４０〜８７モル％のシクロヘキサンジメタノール；１３〜５５モル％の２，２，４，４−テトラメチル−１，３−シクロブタンジオールと４５〜８７モル％のシクロヘキサンジメタノール；１３〜５０モル％の２，２，４，４−テトラメチル−１，３−シクロブタンジオールと５０〜８７モル％のシクロヘキサンジメタノール；１３〜５０モル％未満の２，２，４，４−テトラメチル−１，３−シクロブタンジオールと５０超〜８７モル％のシクロヘキサンジメタノール；１３〜４５モル％の２，２，４，４−テトラメチル−１，３−シクロブタンジオールと５５〜８７モル％のシクロヘキサンジメタノール；１３〜４０モル％の２，２，４，４−テトラメチル−１，３−シクロブタンジオールと６０〜８７モル％のシクロヘキサンジメタノール；１３〜３５モル％の２，２，４，４−テトラメチル−１，３−シクロブタンジオールと６５〜８７モル％のシクロヘキサンジメタノール；１３〜３０モル％の２，２，４，４−テトラメチル−１，３−シクロブタンジオールと７０〜８７モル％のシクロヘキサンジメタノール；１３〜２４モル％の２，２，４，４−テトラメチル−１，３−シクロブタンジオールと７６〜８７モル％のシクロヘキサンジメタノール；及び１３〜２５モル％の２，２，４，４−テトラメチル−１，３−シクロブタンジオールと７５〜８７モル％のシクロヘキサンジメタノール。
【００８８】
本発明の他の態様において、グリコール成分の一例としては、これらに限定するものではないが、下記範囲の組み合わせのうちの少なくとも１つが挙げられる：１４〜９９モル％の２，２，４，４−テトラメチル−１，３−シクロブタンジオールと１〜８６モル％のシクロヘキサンジメタノール；１４〜９５モル％の２，２，４，４−テトラメチル−１，３−シクロブタンジオールと５〜８６モル％のシクロヘキサンジメタノール；１４〜９０モル％の２，２，４，４−テトラメチル−１，３−シクロブタンジオールと１０〜８６モル％のシクロヘキサンジメタノール；１４〜８５モル％の２，２，４，４−テトラメチル−１，３−シクロブタンジオールと１５〜８６モル％のシクロヘキサンジメタノール；１４〜８０モル％の２，２，４，４−テトラメチル−１，３−シクロブタンジオールと２０〜８６モル％のシクロヘキサンジメタノール；１４〜７５モル％の２，２，４，４−テトラメチル−１，３−シクロブタンジオールと２５〜８６モル％のシクロヘキサンジメタノール；１４〜７０モル％の２，２，４，４−テトラメチル−１，３−シクロブタンジオールと３０〜８６モル％のシクロヘキサンジメタノール；１４〜６５モル％の２，２，４，４−テトラメチル−１，３−シクロブタンジオールと３５〜８６モル％のシクロヘキサンジメタノール；１４〜６０モル％の２，２，４，４−テトラメチル−１，３−シクロブタンジオールと４０〜８６モル％のシクロヘキサンジメタノール；１４〜５５モル％の２，２，４，４−テトラメチル−１，３−シクロブタンジオールと４５〜８６モル％のシクロヘキサンジメタノール；１４〜５０モル％の２，２，４，４−テトラメチル−１，３−シクロブタンジオールと５０〜８６モル％のシクロヘキサンジメタノール；１４〜５０モル％未満の２，２，４，４−テトラメチル−１，３−シクロブタンジオールと５０超〜８６モル％のシクロヘキサンジメタノール；１４〜４５モル％の２，２，４，４−テトラメチル−１，３−シクロブタンジオールと５５〜８６モル％のシクロヘキサンジメタノール；１４〜４０モル％の２，２，４，４−テトラメチル−１，３−シクロブタンジオールと６０〜８６モル％のシクロヘキサンジメタノール；１４〜３５モル％の２，２，４，４−テトラメチル−１，３−シクロブタンジオールと６５〜８６モル％のシクロヘキサンジメタノール；１４〜３０モル％の２，２，４，４−テトラメチル−１，３−シクロブタンジオールと７０〜８６モル％のシクロヘキサンジメタノール；１４〜２４モル％の２，２，４，４−テトラメチル−１，３−シクロブタンジオールと７６〜８６モル％のシクロヘキサンジメタノール；及び１４〜２５モル％の２，２，４，４−テトラメチル−１，３−シクロブタンジオールと７５〜８６モル％のシクロヘキサンジメタノール。
【００８９】
本発明の他の態様において、グリコール成分の一例としては、これらに限定するものではないが、下記範囲の組み合わせのうちの少なくとも１つが挙げられる：１５〜９９モル％の２，２，４，４−テトラメチル−１，３−シクロブタンジオールと１〜８５モル％のシクロヘキサンジメタノール；１５〜９５モル％の２，２，４，４−テトラメチル−１，３−シクロブタンジオールと５〜８５モル％のシクロヘキサンジメタノール；１５〜９０モル％の２，２，４，４−テトラメチル−１，３−シクロブタンジオールと１０〜８５モル％のシクロヘキサンジメタノール；１５〜８５モル％の２，２，４，４−テトラメチル−１，３−シクロブタンジオールと１５〜８５モル％のシクロヘキサンジメタノール；１５〜８０モル％の２，２，４，４−テトラメチル−１，３−シクロブタンジオールと２０〜８５モル％のシクロヘキサンジメタノール；１５〜７５モル％の２，２，４，４−テトラメチル−１，３−シクロブタンジオールと２５〜８５モル％のシクロヘキサンジメタノール；１５〜７０モル％の２，２，４，４−テトラメチル−１，３−シクロブタンジオールと３０〜８５モル％のシクロヘキサンジメタノール；１５〜６５モル％の２，２，４，４−テトラメチル−１，３−シクロブタンジオールと３５〜８５モル％のシクロヘキサンジメタノール；１５〜６０モル％の２，２，４，４−テトラメチル−１，３−シクロブタンジオールと４０〜８５モル％のシクロヘキサンジメタノール；１５〜５５モル％の２，２，４，４−テトラメチル−１，３−シクロブタンジオールと４５〜８５モル％のシクロヘキサンジメタノール；１５〜５０モル％の２，２，４，４−テトラメチル−１，３−シクロブタンジオールと５０〜８５モル％のシクロヘキサンジメタノール；１５〜５０モル％未満の２，２，４，４−テトラメチル−１，３−シクロブタンジオールと５０超〜８５モル％のシクロヘキサンジメタノール；１５〜４５モル％の２，２，４，４−テトラメチル−１，３−シクロブタンジオールと５５〜８５モル％のシクロヘキサンジメタノール；１５〜４０モル％の２，２，４，４−テトラメチル−１，３−シクロブタンジオールと６０〜８５モル％のシクロヘキサンジメタノール；１５〜３５モル％の２，２，４，４−テトラメチル−１，３−シクロブタンジオールと６５〜８５モル％のシクロヘキサンジメタノール；１５〜３０モル％の２，２，４，４−テトラメチル−１，３−シクロブタンジオールと７０〜８５モル％のシクロヘキサンジメタノール；１５〜２５モル％の２，２，４，４−テトラメチル−１，３−シクロブタンジオールと７５〜８５モル％のシクロヘキサンジメタノール；及び１５〜２４モル％の２，２，４，４−テトラメチル−１，３−シクロブタンジオールと７６〜８５モル％のシクロヘキサンジメタノール。
【００９０】
本発明の他の態様において、グリコール成分の一例としては、これらに限定するものではないが、下記範囲の組み合わせのうちの少なくとも１つが挙げられる：２０〜９９モル％の２，２，４，４−テトラメチル−１，３−シクロブタンジオールと１〜８０モル％のシクロヘキサンジメタノール；２０〜９５モル％の２，２，４，４−テトラメチル−１，３−シクロブタンジオールと５〜８０モル％のシクロヘキサンジメタノール；２０〜９０モル％の２，２，４，４−テトラメチル−１，３−シクロブタンジオールと１０〜８０モル％のシクロヘキサンジメタノール；２０〜８５モル％の２，２，４，４−テトラメチル−１，３−シクロブタンジオールと１５〜８０モル％のシクロヘキサンジメタノール；２０〜８０モル％の２，２，４，４−テトラメチル−１，３−シクロブタンジオールと２０〜８０モル％のシクロヘキサンジメタノール；２０〜７５モル％の２，２，４，４−テトラメチル−１，３−シクロブタンジオールと２５〜８０モル％のシクロヘキサンジメタノール；２０〜７０モル％の２，２，４，４−テトラメチル−１，３−シクロブタンジオールと３０〜８０モル％のシクロヘキサンジメタノール；２０〜６５モル％の２，２，４，４−テトラメチル−１，３−シクロブタンジオールと３５〜８０モル％のシクロヘキサンジメタノール；２０〜６０モル％の２，２，４，４−テトラメチル−１，３−シクロブタンジオールと４０〜８０モル％のシクロヘキサンジメタノール；２０〜５５モル％の２，２，４，４−テトラメチル−１，３−シクロブタンジオールと４５〜８０モル％のシクロヘキサンジメタノール；２０〜５０モル％の２，２，４，４−テトラメチル−１，３−シクロブタンジオールと５０〜８０モル％のシクロヘキサンジメタノール；２０〜５０モル％未満の２，２，４，４−テトラメチル−１，３−シクロブタンジオールと５０超〜８０モル％のシクロヘキサンジメタノール；２０〜４５モル％の２，２，４，４−テトラメチル−１，３−シクロブタンジオールと５５〜８０モル％のシクロヘキサンジメタノール；２０〜４０モル％の２，２，４，４−テトラメチル−１，３−シクロブタンジオールと６０〜８０モル％のシクロヘキサンジメタノール；２０〜３５モル％の２，２，４，４−テトラメチル−１，３−シクロブタンジオールと６５〜８０モル％のシクロヘキサンジメタノール；２０〜３０モル％の２，２，４，４−テトラメチル−１，３−シクロブタンジオールと７０〜８０モル％のシクロヘキサンジメタノール；２０〜２５モル％の２，２，４，４−テトラメチル−１，３−シクロブタンジオールと７５〜８０モル％のシクロヘキサンジメタノール；及び２０〜２４モル％の２，２，４，４−テトラメチル−１，３−シクロブタンジオールと７６〜８０モル％のシクロヘキサンジメタノール。
【００９１】
本発明の他の態様において、グリコール成分の一例としては、これらに限定するものではないが、下記範囲の組み合わせのうちの少なくとも１つが挙げられる：２５〜９９モル％の２，２，４，４−テトラメチル−１，３−シクロブタンジオールと１〜７５モル％のシクロヘキサンジメタノール；２５〜９５モル％の２，２，４，４−テトラメチル−１，３−シクロブタンジオールと５〜７５モル％のシクロヘキサンジメタノール；２５〜９０モル％の２，２，４，４−テトラメチル−１，３−シクロブタンジオールと１０〜７５モル％のシクロヘキサンジメタノール；２５〜８５モル％の２，２，４，４−テトラメチル−１，３−シクロブタンジオールと１５〜７５モル％のシクロヘキサンジメタノール；２５〜８０モル％の２，２，４，４−テトラメチル−１，３−シクロブタンジオールと２０〜７５モル％のシクロヘキサンジメタノール；２５〜７５モル％の２，２，４，４−テトラメチル−１，３−シクロブタンジオールと２５〜７５モル％のシクロヘキサンジメタノール；２５〜７０モル％の２，２，４，４−テトラメチル−１，３−シクロブタンジオールと３０〜７５モル％のシクロヘキサンジメタノール；２５〜６５モル％の２，２，４，４−テトラメチル−１，３−シクロブタンジオールと３５〜７５モル％のシクロヘキサンジメタノール；２５〜６０モル％の２，２，４，４−テトラメチル−１，３−シクロブタンジオールと４０〜７５モル％のシクロヘキサンジメタノール；２５〜５５モル％の２，２，４，４−テトラメチル−１，３−シクロブタンジオールと４５〜７５モル％のシクロヘキサンジメタノール；２５〜５０モル％の２，２，４，４−テトラメチル−１，３−シクロブタンジオールと５０〜７５モル％のシクロヘキサンジメタノール；２５〜５０モル％未満の２，２，４，４−テトラメチル−１，３−シクロブタンジオールと５０超〜７５モル％のシクロヘキサンジメタノール；２５〜４５モル％の２，２，４，４−テトラメチル−１，３−シクロブタンジオールと５５〜７５モル％のシクロヘキサンジメタノール；２５〜４０モル％の２，２，４，４−テトラメチル−１，３−シクロブタンジオールと６０〜７５モル％のシクロヘキサンジメタノール；２５〜３５モル％の２，２，４，４−テトラメチル−１，３−シクロブタンジオールと６５〜７５モル％のシクロヘキサンジメタノール；及び２５〜３０モル％の２，２，４，４−テトラメチル−１，３−シクロブタンジオールと７０〜７５モル％のシクロヘキサンジメタノール。
【００９２】
本発明の他の態様において、グリコール成分の一例としては、これらに限定するものではないが、下記範囲の組み合わせのうちの少なくとも１つが挙げられる：３０〜９９モル％の２，２，４，４−テトラメチル−１，３−シクロブタンジオールと１〜７０モル％のシクロヘキサンジメタノール；３０〜９５モル％の２，２，４，４−テトラメチル−１，３−シクロブタンジオールと５〜７０モル％のシクロヘキサンジメタノール；３０〜９０モル％の２，２，４，４−テトラメチル−１，３−シクロブタンジオールと１０〜７０モル％のシクロヘキサンジメタノール；３０〜８５モル％の２，２，４，４−テトラメチル−１，３−シクロブタンジオールと１５〜７０モル％のシクロヘキサンジメタノール；３０〜８０モル％の２，２，４，４−テトラメチル−１，３−シクロブタンジオールと２０〜７０モル％のシクロヘキサンジメタノール；３０〜７５モル％の２，２，４，４−テトラメチル−１，３−シクロブタンジオールと２５〜７０モル％のシクロヘキサンジメタノール；３０〜７０モル％の２，２，４，４−テトラメチル−１，３−シクロブタンジオールと３０〜７０モル％のシクロヘキサンジメタノール；３０〜６５モル％の２，２，４，４−テトラメチル−１，３−シクロブタンジオールと３５〜７０モル％のシクロヘキサンジメタノール；３０〜６０モル％の２，２，４，４−テトラメチル−１，３−シクロブタンジオールと４０〜７０モル％のシクロヘキサンジメタノール；３０〜５５モル％の２，２，４，４−テトラメチル−１，３−シクロブタンジオールと４５〜７０モル％のシクロヘキサンジメタノール；３０〜５０モル％の２，２，４，４−テトラメチル−１，３−シクロブタンジオールと５０〜７０モル％のシクロヘキサンジメタノール；３０〜５０モル％未満の２，２，４，４−テトラメチル−１，３−シクロブタンジオールと５０超〜７０モル％のシクロヘキサンジメタノール；３０〜４５モル％の２，２，４，４−テトラメチル−１，３−シクロブタンジオールと５５〜７０モル％のシクロヘキサンジメタノール；３０〜４０モル％の２，２，４，４−テトラメチル−１，３−シクロブタンジオールと６０〜７０モル％のシクロヘキサンジメタノール；及び３０〜３５モル％の２，２，４，４−テトラメチル−１，３−シクロブタンジオールと６５〜７０モル％のシクロヘキサンジメタノール。
【００９３】
本発明の他の態様において、グリコール成分の一例としては、これらに限定するものではないが、下記範囲の組み合わせのうちの少なくとも１つが挙げられる：３５〜９９モル％の２，２，４，４−テトラメチル−１，３−シクロブタンジオールと１〜６５モル％のシクロヘキサンジメタノール；３５〜９５モル％の２，２，４，４−テトラメチル−１，３−シクロブタンジオールと５〜６５モル％のシクロヘキサンジメタノール；３５〜９０モル％の２，２，４，４−テトラメチル−１，３−シクロブタンジオールと１０〜６５モル％のシクロヘキサンジメタノール；３５〜８５モル％の２，２，４，４−テトラメチル−１，３−シクロブタンジオールと１５〜６５モル％のシクロヘキサンジメタノール；３５〜８０モル％の２，２，４，４−テトラメチル−１，３−シクロブタンジオールと２０〜６５モル％のシクロヘキサンジメタノール；３５〜７５モル％の２，２，４，４−テトラメチル−１，３−シクロブタンジオールと２５〜６５モル％のシクロヘキサンジメタノール；３５〜７０モル％の２，２，４，４−テトラメチル−１，３−シクロブタンジオールと３０〜６５モル％のシクロヘキサンジメタノール；３５〜６５モル％の２，２，４，４−テトラメチル−１，３−シクロブタンジオールと３５〜６５モル％のシクロヘキサンジメタノール；３５〜６０モル％の２，２，４，４−テトラメチル−１，３−シクロブタンジオールと４０〜６５モル％のシクロヘキサンジメタノール；３５〜５５モル％の２，２，４，４−テトラメチル−１，３−シクロブタンジオールと４５〜６５モル％のシクロヘキサンジメタノール；３５〜５０モル％の２，２，４，４−テトラメチル−１，３−シクロブタンジオールと５０〜６５モル％のシクロヘキサンジメタノール；３５〜５０モル％未満の２，２，４，４−テトラメチル−１，３−シクロブタンジオールと５０超〜６５モル％のシクロヘキサンジメタノール；３５〜４５モル％の２，２，４，４−テトラメチル−１，３−シクロブタンジオールと５５〜６５モル％のシクロヘキサンジメタノール；及び３５〜４０モル％の２，２，４，４−テトラメチル−１，３−シクロブタンジオールと６０〜６５モル％のシクロヘキサンジメタノール。
【００９４】
本発明の他の態様において、グリコール成分の一例としては、これらに限定するものではないが、下記範囲の組み合わせのうちの少なくとも１つが挙げられる：４０．１〜１００モル％の２，２，４，４−テトラメチル−１，３−シクロブタンジオールと１〜５９．９モル％のシクロヘキサンジメタノール；４０〜９９モル％の２，２，４，４−テトラメチル−１，３−シクロブタンジオールと１〜６０モル％のシクロヘキサンジメタノール；４０〜９５モル％の２，２，４，４−テトラメチル−１，３−シクロブタンジオールと５〜６０モル％のシクロヘキサンジメタノール；４０〜９０モル％の２，２，４，４−テトラメチル−１，３−シクロブタンジオールと１０〜６０モル％のシクロヘキサンジメタノール；４０〜８５モル％の２，２，４，４−テトラメチル−１，３−シクロブタンジオールと１５〜６０モル％のシクロヘキサンジメタノール；４０〜８０モル％の２，２，４，４−テトラメチル−１，３−シクロブタンジオールと２０〜６０モル％のシクロヘキサンジメタノール；４０〜７５モル％の２，２，４，４−テトラメチル−１，３−シクロブタンジオールと２５〜６０モル％のシクロヘキサンジメタノール；４０〜７０モル％の２，２，４，４−テトラメチル−１，３−シクロブタンジオールと３０〜６０モル％のシクロヘキサンジメタノール；４０〜６５モル％の２，２，４，４−テトラメチル−１，３−シクロブタンジオールと３５〜６０モル％のシクロヘキサンジメタノール；４０〜６０モル％の２，２，４，４−テトラメチル−１，３−シクロブタンジオールと４０〜６０モル％のシクロヘキサンジメタノール；４０〜５５モル％の２，２，４，４−テトラメチル−１，３−シクロブタンジオールと４５〜６０モル％のシクロヘキサンジメタノール；４０〜５０モル％未満の２，２，４，４−テトラメチル−１，３−シクロブタンジオールと５０超〜６０モル％のシクロヘキサンジメタノール；４０〜５０モル％の２，２，４，４−テトラメチル−１，３−シクロブタンジオールと５０〜６０モル％のシクロヘキサンジメタノール；及び４０〜４５モル％の２，２，４，４−テトラメチル−１，３−シクロブタンジオールと５５〜６０モル％のシクロヘキサンジメタノール。
【００９５】
本発明の他の態様において、グリコール成分の一例としては、これらに限定するものではないが、下記範囲の組み合わせのうちの少なくとも１つが挙げられる：４５〜１００モル％の２，２，４，４−テトラメチル−１，３−シクロブタンジオールと０〜５５モル％のシクロヘキサンジメタノール；４５〜９９モル％の２，２，４，４−テトラメチル−１，３−シクロブタンジオールと１〜５５モル％のシクロヘキサンジメタノール；４５〜９５モル％の２，２，４，４−テトラメチル−１，３−シクロブタンジオールと５〜５５モル％のシクロヘキサンジメタノール；４５〜９０モル％の２，２，４，４−テトラメチル−１，３−シクロブタンジオールと１０〜５５モル％のシクロヘキサンジメタノール；４５〜８５モル％の２，２，４，４−テトラメチル−１，３−シクロブタンジオールと１５〜５５モル％のシクロヘキサンジメタノール；４５〜８０モル％の２，２，４，４−テトラメチル−１，３−シクロブタンジオールと２０〜５５モル％のシクロヘキサンジメタノール；４５〜７５モル％の２，２，４，４−テトラメチル−１，３−シクロブタンジオールと２５〜５５モル％のシクロヘキサンジメタノール；４５〜７０モル％の２，２，４，４−テトラメチル−１，３−シクロブタンジオールと３０〜５５モル％のシクロヘキサンジメタノール；４５〜６５モル％の２，２，４，４−テトラメチル−１，３−シクロブタンジオールと３５〜５５モル％のシクロヘキサンジメタノール；４５〜６０モル％の２，２，４，４−テトラメチル−１，３−シクロブタンジオールと４０〜５５モル％のシクロヘキサンジメタノール；４５超〜５５モル％の２，２，４，４−テトラメチル−１，３−シクロブタンジオールと４５〜５５モル％未満のシクロヘキサンジメタノール；４５〜５５モル％の２，２，４，４−テトラメチル−１，３−シクロブタンジオールと４５〜５５モル％のシクロヘキサンジメタノール；及び４５〜５０モル％の２，２，４，４−テトラメチル−１，３−シクロブタンジオールと５０〜６０モル％のシクロヘキサンジメタノール。
【００９６】
本発明の他の態様において、グリコール成分の一例としては、これらに限定するものではないが、下記範囲の組み合わせのうちの少なくとも１つが挙げられる：５０超〜９９モル％の２，２，４，４−テトラメチル−１，３−シクロブタンジオールと１〜５０モル％未満のシクロヘキサンジメタノール；５０超〜９５モル％の２，２，４，４−テトラメチル−１，３−シクロブタンジオールと５〜５０モル％未満のシクロヘキサンジメタノール；５０超〜９０モル％の２，２，４，４−テトラメチル−１，３−シクロブタンジオールと１０〜５０モル％未満のシクロヘキサンジメタノール；５０超〜８５モル％の２，２，４，４−テトラメチル−１，３−シクロブタンジオールと１５〜５０モル％未満のシクロヘキサンジメタノール；５０超〜８０モル％の２，２，４，４−テトラメチル−１，３−シクロブタンジオールと２０〜５０モル％未満のシクロヘキサンジメタノール；５０超〜７５モル％の２，２，４，４−テトラメチル−１，３−シクロブタンジオールと２５〜５０モル％未満のシクロヘキサンジメタノール；５０超〜７０モル％の２，２，４，４−テトラメチル−１，３−シクロブタンジオールと３０〜５０モル％未満のシクロヘキサンジメタノール；５０超〜６５モル％の２，２，４，４−テトラメチル−１，３−シクロブタンジオールと３５〜５０モル％未満のシクロヘキサンジメタノール；５０超〜６０モル％の２，２，４，４−テトラメチル−１，３−シクロブタンジオールと４０〜５０モル％未満のシクロヘキサンジメタノール。
【００９７】
本発明の他の態様において、グリコール成分の一例としては、これらに限定するものではないが、下記範囲の組み合わせのうちの少なくとも１つが挙げられる：５１超〜９９モル％の２，２，４，４−テトラメチル−１，３−シクロブタンジオールと１〜４９モル％未満のシクロヘキサンジメタノール；５１超〜９５モル％の２，２，４，４−テトラメチル−１，３−シクロブタンジオールと５〜４９モル％未満のシクロヘキサンジメタノール；５１超〜９０モル％の２，２，４，４−テトラメチル−１，３−シクロブタンジオールと１０〜４９モル％未満のシクロヘキサンジメタノール；５１超〜８５モル％の２，２，４，４−テトラメチル−１，３−シクロブタンジオールと１５〜４９モル％未満のシクロヘキサンジメタノール；５１超〜８０モル％の２，２，４，４−テトラメチル−１，３−シクロブタンジオールと２０〜４９モル％未満のシクロヘキサンジメタノール；５１超〜７５モル％の２，２，４，４−テトラメチル−１，３−シクロブタンジオールと２５〜４９モル％未満のシクロヘキサンジメタノール；５１超〜７０モル％の２，２，４，４−テトラメチル−１，３−シクロブタンジオールと３０〜４９モル％未満のシクロヘキサンジメタノール；５１超〜６５モル％の２，２，４，４−テトラメチル−１，３−シクロブタンジオールと３５〜４９モル％未満のシクロヘキサンジメタノール；５１超〜６０モル％の２，２，４，４−テトラメチル−１，３−シクロブタンジオールと４０〜４９モル％未満のシクロヘキサンジメタノール。
【００９８】
本発明の他の態様において、グリコール成分の一例としては、これらに限定するものではないが、下記範囲の組み合わせのうちの少なくとも１つが挙げられる：５５〜９９モル％の２，２，４，４−テトラメチル−１，３−シクロブタンジオールと１〜４５モル％のシクロヘキサンジメタノール；５５〜９５モル％の２，２，４，４−テトラメチル−１，３−シクロブタンジオールと５〜４５モル％のシクロヘキサンジメタノール；５５〜９０モル％の２，２，４，４−テトラメチル−１，３−シクロブタンジオールと１０〜４５モル％のシクロヘキサンジメタノール；５５〜８５モル％の２，２，４，４−テトラメチル−１，３−シクロブタンジオールと１５〜４５モル％のシクロヘキサンジメタノール；５５〜８０モル％の２，２，４，４−テトラメチル−１，３−シクロブタンジオールと２０〜４５モル％のシクロヘキサンジメタノール；５５〜７５モル％の２，２，４，４−テトラメチル−１，３−シクロブタンジオールと２５〜４５モル％のシクロヘキサンジメタノール；５５〜７０モル％の２，２，４，４−テトラメチル−１，３−シクロブタンジオールと３０〜４５モル％のシクロヘキサンジメタノール；５５〜６５モル％の２，２，４，４−テトラメチル−１，３−シクロブタンジオールと３５〜４５モル％のシクロヘキサンジメタノール；及び５５〜６０モル％の２，２，４，４−テトラメチル−１，３−シクロブタンジオールと４０〜４５モル％のシクロヘキサンジメタノール。
【００９９】
本発明の他の態様において、グリコール成分の一例としては、これらに限定するものではないが、下記範囲の組み合わせのうちの少なくとも１つが挙げられる：６０〜９９モル％の２，２，４，４−テトラメチル−１，３−シクロブタンジオールと１〜４０モル％のシクロヘキサンジメタノール；６０〜９５モル％の２，２，４，４−テトラメチル−１，３−シクロブタンジオールと５〜４０モル％のシクロヘキサンジメタノール；６０〜９０モル％の２，２，４，４−テトラメチル−１，３−シクロブタンジオールと１０〜４０モル％のシクロヘキサンジメタノール；６０〜８５モル％の２，２，４，４−テトラメチル−１，３−シクロブタンジオールと１５〜４０モル％のシクロヘキサンジメタノール；６０〜８０モル％の２，２，４，４−テトラメチル−１，３−シクロブタンジオールと２０〜４０モル％のシクロヘキサンジメタノール；６０〜７５モル％の２，２，４，４−テトラメチル−１，３−シクロブタンジオールと２５〜４０モル％のシクロヘキサンジメタノール；及び６０〜７０モル％の２，２，４，４−テトラメチル−１，３−シクロブタンジオールと３０〜４０モル％のシクロヘキサンジメタノール。
【０１００】
本発明の他の態様において、グリコール成分の一例としては、これらに限定するものではないが、下記範囲の組み合わせのうちの少なくとも１つが挙げられる：６５〜９９モル％の２，２，４，４−テトラメチル−１，３−シクロブタンジオールと１〜３５モル％のシクロヘキサンジメタノール；６５〜９５モル％の２，２，４，４−テトラメチル−１，３−シクロブタンジオールと５〜３５モル％のシクロヘキサンジメタノール；６５〜９０モル％の２，２，４，４−テトラメチル−１，３−シクロブタンジオールと１０〜３５モル％のシクロヘキサンジメタノール；６５〜８５モル％の２，２，４，４−テトラメチル−１，３−シクロブタンジオールと１５〜３５モル％のシクロヘキサンジメタノール；６５〜８０モル％の２，２，４，４−テトラメチル−１，３−シクロブタンジオールと２０〜３５モル％のシクロヘキサンジメタノール；６０〜７５モル％の２，２，４，４−テトラメチル−１，３−シクロブタンジオールと２５〜３５モル％のシクロヘキサンジメタノール；及び６５〜７０モル％の２，２，４，４−テトラメチル−１，３−シクロブタンジオールと３０〜３５モル％のシクロヘキサンジメタノール。
【０１０１】
本発明の他の態様において、グリコール成分の一例としては、これらに限定するものではないが、下記範囲の組み合わせのうちの少なくとも１つが挙げられる：７０〜９９モル％の２，２，４，４−テトラメチル−１，３−シクロブタンジオールと１〜３０モル％のシクロヘキサンジメタノール；７０〜９５モル％の２，２，４，４−テトラメチル−１，３−シクロブタンジオールと５〜３０モル％のシクロヘキサンジメタノール；７０〜９０モル％の２，２，４，４−テトラメチル−１，３−シクロブタンジオールと１０〜３０モル％のシクロヘキサンジメタノール；７０〜８５モル％の２，２，４，４−テトラメチル−１，３−シクロブタンジオールと１５〜３０モル％のシクロヘキサンジメタノール；７０〜８０モル％の２，２，４，４−テトラメチル−１，３−シクロブタンジオールと２０〜３０モル％のシクロヘキサンジメタノール；７０〜７５モル％の２，２，４，４−テトラメチル−１，３−シクロブタンジオールと２５〜３０モル％のシクロヘキサンジメタノール。
【０１０２】
本発明の他の態様において、グリコール成分の一例としては、これらに限定するものではないが、下記範囲の組み合わせのうちの少なくとも１つが挙げられる：７５〜９９モル％の２，２，４，４−テトラメチル−１，３−シクロブタンジオールと１〜２５モル％のシクロヘキサンジメタノール；７５〜９５モル％の２，２，４，４−テトラメチル−１，３−シクロブタンジオールと５〜２５モル％のシクロヘキサンジメタノール；７５〜９０モル％の２，２，４，４−テトラメチル−１，３−シクロブタンジオールと１０〜２５モル％のシクロヘキサンジメタノール；及び７５〜８５モル％の２，２，４，４−テトラメチル−１，３−シクロブタンジオールと１５〜２５モル％のシクロヘキサンジメタノール。
【０１０３】
本発明の他の態様において、グリコール成分の一例としては、これらに限定するものではないが、下記範囲の組み合わせのうちの少なくとも１つが挙げられる：８０〜９９モル％の２，２，４，４−テトラメチル−１，３−シクロブタンジオールと１〜２０モル％のシクロヘキサンジメタノール；８０〜９５モル％の２，２，４，４−テトラメチル−１，３−シクロブタンジオールと５〜２０モル％のシクロヘキサンジメタノール；８０〜９０モル％の２，２，４，４−テトラメチル−１，３−シクロブタンジオールと１０〜２０モル％のシクロヘキサンジメタノール。
【０１０４】
本発明の他の態様において、グリコール成分の一例としては、これらに限定するものではないが、下記範囲の組み合わせのうちの少なくとも１つが挙げられる：３７〜８０モル％の２，２，４，４−テトラメチル−１，３−シクロブタンジオールと２０〜６３モル％のシクロヘキサンジメタノール；４０〜４５モル％未満の２，２，４，４−テトラメチル−１，３−シクロブタンジオールと５５超〜６０モル％のシクロヘキサンジメタノール；４５超〜５５モル％の２，２，４，４−テトラメチル−１，３−シクロブタンジオールと４５〜５５モル％未満のシクロヘキサンジメタノール；４６〜５５モル％の２，２，４，４−テトラメチル−１，３−シクロブタンジオールと４５〜５４モル％のシクロヘキサンジメタノール；及び４６〜６５モル％の２，２，４，４−テトラメチル−１，３−シクロブタンジオールと３５〜５４モル％のシクロヘキサンジメタノール。
【０１０５】
本発明の他の態様において、グリコール成分の一例としては、これらに限定するものではないが、下記範囲の組み合わせのうちの少なくとも１つが挙げられる：０．０１〜１５モル％の２，２，４，４−テトラメチル−１，３−シクロブタンジオールと８５〜９９．９９モル％のシクロヘキサンジメタノール；０．０１〜１５モル％未満の２，２，４，４−テトラメチル−１，３−シクロブタンジオールと８５超〜９９．９９モル％のシクロヘキサンジメタノール；０．０１〜１４モル％の２，２，４，４−テトラメチル−１，３−シクロブタンジオールと８６〜９９．９９モル％のシクロヘキサンジメタノール；０．０１〜１３モル％の２，２，４，４−テトラメチル−１，３−シクロブタンジオールと８７〜９９．９９モル％のシクロヘキサンジメタノール；０．０１〜１２モル％の２，２，４，４−テトラメチル−１，３−シクロブタンジオールと８８〜９９．９９モル％のシクロヘキサンジメタノール；０．０１〜１１モル％の２，２，４，４−テトラメチル−１，３−シクロブタンジオールと８９〜９９．９９モル％のシクロヘキサンジメタノール；０．０１〜１０モル％の２，２，４，４−テトラメチル−１，３−シクロブタンジオールと９０〜９９．９９モル％のシクロヘキサンジメタノール；０．０１〜１０モル％未満の２，２，４，４−テトラメチル−１，３−シクロブタンジオールと９０超〜９９．９９モル％のシクロヘキサンジメタノール；０．０１〜９モル％の２，２，４，４−テトラメチル−１，３−シクロブタンジオールと９１〜９９．９９モル％のシクロヘキサンジメタノール；０．０１〜８モル％の２，２，４，４−テトラメチル−１，３−シクロブタンジオールと９２〜９９．９９モル％のシクロヘキサンジメタノール；０．０１〜７モル％の２，２，４，４−テトラメチル−１，３−シクロブタンジオールと９３〜９９．９９モル％のシクロヘキサンジメタノール；０．０１〜５モル％の２，２，４，４−テトラメチル−１，３−シクロブタンジオールと９５〜９９．９９モル％のシクロヘキサンジメタノール；０．０１〜５モル％未満の２，２，４，４−テトラメチル−１，３−シクロブタンジオールと９５超〜９９．９９モル％のシクロヘキサンジメタノール；０．０１〜４．５モル％の２，２，４，４−テトラメチル−１，３−シクロブタンジオールと９５．５〜９９．９９モル％のシクロヘキサンジメタノール；０．０１〜４モル％の２，２，４，４−テトラメチル−１，３−シクロブタンジオールと９６〜９９．９９モル％のシクロヘキサンジメタノール；０．０１〜３．５モル％の２，２，４，４−テトラメチル−１，３−シクロブタンジオールと９６．５〜９９．９９モル％のシクロヘキサンジメタノール；０．０１〜３モル％の２，２，４，４−テトラメチル−１，３−シクロブタンジオールと９７〜９９．９９モル％のシクロヘキサンジメタノール；０．０１〜２．５モル％の２，２，４，４−テトラメチル−１，３−シクロブタンジオールと９７．５〜９９．９９モル％のシクロヘキサンジメタノール；０．０１〜２モル％の２，２，４，４−テトラメチル−１，３−シクロブタンジオールと９８〜９９．９９モル％のシクロヘキサンジメタノール；０．０１〜１．５モル％の２，２，４，４−テトラメチル−１，３−シクロブタンジオールと９８．５〜９９．９９モル％のシクロヘキサンジメタノール；０．０１〜１モル％の２，２，４，４−テトラメチル−１，３−シクロブタンジオールと９９〜９９．９９モル％のシクロヘキサンジメタノール；及び０．０１〜０．５モル％の２，２，４，４−テトラメチル−１，３−シクロブタンジオールと９９．５〜９９．９９モル％のシクロヘキサンジメタノール。
【０１０６】
２，２，４，４−テトラメチル−１，３−シクロブタンジオールのモル・パーセントが、１００モル％に等しいジオール成分に対応するモル・パーセンテージを基準として０．１〜５モル％未満で存在し、そしてＣＨＤＭの存在が任意である、本発明の他の態様では、本発明において有用なポリエステルのためのグリコール成分の一例として、これらに限定するものではないが、下記範囲の組み合わせのうちの少なくとも１つ又は２つ以上が挙げられる：０．０１〜５モル％未満の２，２，４，４−テトラメチル−１，３−シクロブタンジオール残基、０．０１〜９５モル％超のエチレングリコール残基、及び０〜９９．９８モル％のシクロヘキサンジメタノール；０．０１〜５モル％未満の２，２，４，４−テトラメチル−１，３−シクロブタンジオール残基、０．０１〜９９．９８モル％超のエチレングリコール残基、及び０．０１〜９９．９７モル％のシクロヘキサンジメタノール；０．０１〜５モル％未満の２，２，４，４−テトラメチル−１，３−シクロブタンジオール残基、０．０１〜９０モル％超のエチレングリコール残基、及び５〜９９．９８モル％のシクロヘキサンジメタノール；０．０１〜５モル％未満の２，２，４，４−テトラメチル−１，３−シクロブタンジオール残基、０．０１〜８５モル％超のエチレングリコール残基、及び１０〜９９．９８モル％のシクロヘキサンジメタノール；０．０１〜５モル％未満の２，２，４，４−テトラメチル−１，３−シクロブタンジオール残基、０．０１〜８０モル％超のエチレングリコール残基、及び１５〜９９．９８モル％のシクロヘキサンジメタノール；０．０１〜５モル％未満の２，２，４，４−テトラメチル−１，３−シクロブタンジオール残基、０．０１〜７５モル％超のエチレングリコール残基、及び２０〜９９．９８モル％のシクロヘキサンジメタノール；０．０１〜５モル％未満の２，２，４，４−テトラメチル−１，３−シクロブタンジオール残基、０．０１〜７０モル％超のエチレングリコール残基、及び２５〜９９．９８モル％のシクロヘキサンジメタノール；０．０１〜５モル％未満の２，２，４，４−テトラメチル−１，３−シクロブタンジオール残基、０．０１〜６５モル％超のエチレングリコール残基、及び３０〜９９．９８モル％のシクロヘキサンジメタノール；０．０１〜５モル％未満の２，２，４，４−テトラメチル−１，３−シクロブタンジオール残基、０．０１〜６０モル％超のエチレングリコール残基、及び３５〜９９．９８モル％のシクロヘキサンジメタノール；０．０１〜５モル％未満の２，２，４，４−テトラメチル−１，３−シクロブタンジオール残基、０．０１〜５５モル％超のエチレングリコール残基、及び４０〜９９．９８モル％のシクロヘキサンジメタノール；０．０１〜５モル％未満の２，２，４，４−テトラメチル−１，３−シクロブタンジオール残基、０．０１〜５０モル％超のエチレングリコール残基、及び４５〜９９．９８モル％のシクロヘキサンジメタノール；０．０１〜５モル％未満の２，２，４，４−テトラメチル−１，３−シクロブタンジオール残基、０．０１〜４５モル％超のエチレングリコール残基、及び５０〜９９．９８モル％のシクロヘキサンジメタノール；０．０１〜５モル％未満の２，２，４，４−テトラメチル−１，３−シクロブタンジオール残基、０．０１〜４０モル％超のエチレングリコール残基、及び５５〜９９．９８モル％のシクロヘキサンジメタノール；０．０１〜５モル％未満の２，２，４，４−テトラメチル−１，３−シクロブタンジオール残基、０．０１〜３５モル％超のエチレングリコール残基、及び６０〜９９．９８モル％のシクロヘキサンジメタノール；０．０１〜５モル％未満の２，２，４，４−テトラメチル−１，３−シクロブタンジオール残基、０．０１〜３０モル％超のエチレングリコール残基、及び６５〜９９．９８モル％のシクロヘキサンジメタノール；０．０１〜５モル％未満の２，２，４，４−テトラメチル−１，３−シクロブタンジオール残基、０．０１〜２５モル％超のエチレングリコール残基、及び７０〜９９．９８モル％のシクロヘキサンジメタノール；０．０１〜５モル％未満の２，２，４，４−テトラメチル−１，３−シクロブタンジオール残基、０．０１〜２０モル％超のエチレングリコール残基、及び７５〜９９．９８モル％のシクロヘキサンジメタノール；０．０１〜５モル％未満の２，２，４，４−テトラメチル−１，３−シクロブタンジオール残基、０．０１〜１５モル％超のエチレングリコール残基、及び８０〜９９．９８モル％のシクロヘキサンジメタノール；０．０１〜５モル％未満の２，２，４，４−テトラメチル−１，３−シクロブタンジオール残基、０．０１〜１０モル％超のエチレングリコール残基、及び８５〜９９．９８モル％のシクロヘキサンジメタノール；０．０１〜５モル％未満の２，２，４，４−テトラメチル−１，３−シクロブタンジオール残基、０．０１〜５モル％超のエチレングリコール残基、及び９０〜９９．９８モル％のシクロヘキサンジメタノール；０．０１〜５モル％未満の２，２，４，４−テトラメチル−１，３−シクロブタンジオール残基、０．０１〜５モル％超のエチレングリコール残基、及び９０〜９９．９８モル％のシクロヘキサンジメタノール。
【０１０７】
２，２，４，４−テトラメチル−１，３−シクロブタンジオールのモル％が、１００モル％に等しいジオール成分に対応するモル・パーセンテージを基準として０．０１〜５モル％未満で存在し、そしてＣＨＤＭの存在が必要とされる態様では、本発明において有用なポリエステルのためのグリコール成分の一例として、これらに限定するものではないが、下記範囲の組み合わせのうちの少なくとも１つ又は２つ以上が挙げられる：０．０１〜５モル％の２，２，４，４−テトラメチル−１，３−シクロブタンジオール残基、８９〜９４．９９モル％のエチレングリコール残基、及び５〜１０モル％のシクロヘキサンジメタノール；０．０１〜５モル％の２，２，４，４−テトラメチル−１，３−シクロブタンジオール残基、８９〜９４．９９モル％のエチレングリコール残基、及び５〜１０モル％のシクロヘキサンジメタノール；０．０１〜５モル％の２，２，４，４−テトラメチル−１，３−シクロブタンジオール残基、８４〜８９．９９モル％のエチレングリコール残基、及び１０〜１５モル％のシクロヘキサンジメタノール；０．０１〜５モル％の２，２，４，４−テトラメチル−１，３−シクロブタンジオール残基、７９〜８４．９９モル％のエチレングリコール残基、及び１５〜２０モル％のシクロヘキサンジメタノール；０．０１〜５モル％の２，２，４，４−テトラメチル−１，３−シクロブタンジオール残基、７４〜７９．９９モル％のエチレングリコール残基、及び２０〜２５モル％のシクロヘキサンジメタノール；０．０１〜５モル％の２，２，４，４−テトラメチル−１，３−シクロブタンジオール残基、６９〜７４．９９モル％のエチレングリコール残基、及び２５〜３０モル％のシクロヘキサンジメタノール；０．０１〜５モル％の２，２，４，４−テトラメチル−１，３−シクロブタンジオール残基、６４〜６９．９９モル％のエチレングリコール残基、及び３０〜３５モル％のシクロヘキサンジメタノール；０．０１〜５モル％の２，２，４，４−テトラメチル−１，３−シクロブタンジオール残基、５９〜６４．９９モル％のエチレングリコール残基、及び３５〜４０モル％のシクロヘキサンジメタノール；０．０１〜５モル％の２，２，４，４−テトラメチル−１，３−シクロブタンジオール残基、５４〜５９．９９モル％のエチレングリコール残基、及び４０〜４５モル％のシクロヘキサンジメタノール；０．０１〜５モル％の２，２，４，４−テトラメチル−１，３−シクロブタンジオール残基、４９〜５４．９９モル％のエチレングリコール残基、及び４５〜５０モル％のシクロヘキサンジメタノール；０．０１〜５モル％の２，２，４，４−テトラメチル−１，３−シクロブタンジオール残基、４４〜４９．９９モル％のエチレングリコール残基、及び５０〜５５モル％のシクロヘキサンジメタノール；０．０１〜５モル％の２，２，４，４−テトラメチル−１，３−シクロブタンジオール残基、３９〜４４．９９モル％のエチレングリコール残基、及び５５〜６０モル％のシクロヘキサンジメタノール；０．０１〜５モル％の２，２，４，４−テトラメチル−１，３−シクロブタンジオール残基、３４〜３９．９９モル％のエチレングリコール残基、及び６０〜６５モル％のシクロヘキサンジメタノール；０．０１〜５モル％の２，２，４，４−テトラメチル−１，３−シクロブタンジオール残基、２９〜３４．９９モル％のエチレングリコール残基、及び６５〜７０モル％のシクロヘキサンジメタノール；０．０１〜５モル％の２，２，４，４−テトラメチル−１，３−シクロブタンジオール残基、２４〜２９．９９モル％のエチレングリコール残基、及び７０〜７５モル％のシクロヘキサンジメタノール；０．０１〜５モル％の２，２，４，４−テトラメチル−１，３−シクロブタンジオール残基、１９〜２４．９９モル％のエチレングリコール残基、及び７５〜８０モル％のシクロヘキサンジメタノール；０．０１〜５モル％の２，２，４，４−テトラメチル−１，３−シクロブタンジオール残基、１４〜１９．９９モル％のエチレングリコール残基、及び８０〜８５モル％のシクロヘキサンジメタノール；０．０１〜５モル％の２，２，４，４−テトラメチル−１，３−シクロブタンジオール残基、９〜１４．９９モル％のエチレングリコール残基、及び８５〜９０モル％のシクロヘキサンジメタノール；０．０１〜５モル％の２，２，４，４−テトラメチル−１，３−シクロブタンジオール残基、４〜９．９９モル％のエチレングリコール残基、及び９０〜９５モル％のシクロヘキサンジメタノール；０．０１〜５モル％の２，２，４，４−テトラメチル−１，３−シクロブタンジオール残基、９５〜９９．９９モル％のエチレングリコール残基、及び０〜５モル％のシクロヘキサンジメタノール。
【０１０８】
２，２，４，４−テトラメチル−１，３−シクロブタンジオール残基のモル％が１００モル％に等しいジオール成分に対応するモル・パーセンテージを基準として０．０１〜５モル％であり、そしてＣＨＤＭの存在が必要とされる態様では、本発明において有用なポリエステルのためのグリコール成分は、０．０１〜５モル％未満のＴＭＣＤが存在する態様を含むこともでき、この場合には、シクロヘキサンジメタノール及び／又はエチレングリコール残基の相応の低減が本発明の範囲内で考えられることになる。
【０１０９】
グリコール成分は、下記範囲のうちの１つの２，２，４，４−テトラメチル−１，３−シクロブタンジオール残基を含有してよい：０．０１〜１０モル％；０．０１〜９．５モル％；０．０１〜９モル％；０．０１〜８．５モル％；０．０１〜８モル％；０．０１〜７．５モル％；０．０１〜７モル％；０．０１〜６．５モル％；０．０１〜６モル％；０．０１〜５．５モル％；０．０１〜５モル％；０．０１〜５モル％未満；０．０１〜４．５モル％；０．０１〜４モル％；０．０１〜３．５モル％；０．０１〜３モル％；０．０１〜２．５モル％；０．０１〜２．０モル％；０．０１〜２．５モル％；０．０１〜２モル％；０．０１〜１．５モル％；０．０１〜１．０モル％；及び０．０１〜０．５モル％。
【０１１０】
或る特定の態様の場合、グリコール成分の残りは例えば、これらに限定するものではないが、グリコール成分の総量が１００モル％に等しい限り、任意の量のシクロヘキサンジメタノール及び／又はエチレングリコール残基を含むことができる。
【０１１１】
上記のジオールに加えて、本発明において有用なポリエステル組成物中の有用なポリエステルは、１，３−プロパンジオール、１，４−ブタンジオール、及びこれらの混合物から形成されてよい。１，３−プロパンジオール、１，４−ブタンジオール、及びこれらの混合物から形成された本発明の組成物は、本明細書中に記載されたＴｇ範囲のうちの少なくとも１つ、本明細書中に記載された固有粘度範囲のうちの少なくとも１つ、及び／又は本明細書中に記載されたグリコール又は二酸範囲ののうちの少なくとも１つを有することができる。加えて又は代わりに、１，３−プロパンジオール、１，４−ブタンジオール、及びこれらの混合物から形成されたポリエステルは、１，４−シクロヘキサンジメタノールから、下記の量のうちの少なくとも１つで形成されてもよい：０．１〜９９モル％；０．１〜９０モル％；０．１〜８０モル％；０．１〜７０モル％；０．１〜６０モル％；０．１〜５０モル％；０．１〜４０モル％；０．１〜３５モル％；０．１〜３０モル％；０．１〜２５モル％；０．１〜２０モル％；０．１〜１５モル％；０．１〜１０モル％；０．１〜５モル％；１〜９９モル％；１〜９０モル％；１〜８０モル％；１〜７０モル％；１〜６０モル％；１〜５０モル％；１〜４０モル％；１〜３５モル％；１〜３０モル％；１〜２５モル％；１〜２０モル％；１〜１５モル％；１〜１０モル％；１〜５モル％；５〜８０モル％；５〜７０モル％；５〜６０モル％；５〜５０モル％；５〜４０モル％；５〜３５モル％；５〜３０モル％；５〜２５モル％；５〜２０モル％；５〜１５モル％；５〜１０モル％；１０〜９９モル％；１０〜９０モル％；１０〜８０モル％；１０〜７０モル％；１０〜６０モル％；１０〜５０モル％；１０〜４０モル％；１０〜３５モル％；１０〜３０モル％；１０〜２５モル％；１０〜２０モル％；１０〜１５モル％；２０〜９９モル％；２０〜９５モル％；２０〜８０モル％；２０〜７０モル％；２０〜６０モル％；２０〜５０モル％；２０〜４０モル％；２０〜３５モル％；２０〜３０モル％；及び２０〜２５モル％。
【０１１２】
所望のポリエステルのために、シス／トランス２，２，４，４−テトラメチル−１，３−シクロブタンジオールのモル比は、これらのそれぞれの純粋形及び混合物から変化することができる。或る特定の態様の場合、シス及び／又はトランス２，２，４，４−テトラメチル−１，３−シクロブタンジオールのモル・パーセンテージは、５０モル％超のシス及び５０モル％未満のトランス；又は５５モル％超のシス及び４５モル％未満のトランス；又は３０〜７０モル％のシス及び７０〜３０モル％のトランス；又は４０〜６０モル％のシス及び６０〜４０モル％のトランス；又は５０〜７０モル％のトランス及び５０〜３０モル％のシス；又は５０〜７０モル％のシス及び５０〜３０モル％のトランス；又は６０〜７０モル％のシス及び３０〜４０モル％のトランス；又は７０モル％超のシス及び３０モル％未満のトランスであり、シス−及びトランス−２，２，４，４−テトラメチル−１，３−シクロブタンジオールの総モル・パーセンテージは１００モル％に等しい。更なる態様の場合、シス及び／又はトランス２，２，４，４−テトラメチル−１，３−シクロブタンジオールのモル比は、５０／５０〜０／１００の範囲内で変化することができ、例えば４０／６０〜２０／８０である。
【０１１３】
シクロヘキサンジメタノールは、シス、トランス、又はこれらの混合物であってよく、例えばシス／トランス比が６０：４０〜４０：６０又はシス／トランス比が７０：３０〜３０：７０の混合物であってよい。別の態様の場合、トランス−シクロヘキサンジメタノールは６０〜８０モル％の量で存在することができ、そしてシス−シクロヘキサンジメタノールは２０〜４０モル％の量で存在することができる。ここでシス−シクロヘキサンジメタノール及びトランス−シクロヘキサンジメタノールの総パーセンテージは１００モル％に等しい。特定の態様の場合、トランス−シクロヘキサンジメタノールは６０モル％の量で存在することができ、そしてシス−シクロヘキサンジメタノールは４０モル％の量で存在することができる。特定の態様の場合、トランス−シクロヘキサンジメタノールは７０モル％の量で存在することができ、そしてシス−シクロヘキサンジメタノールは３０モル％の量で存在することができる。本発明のグリコール成分中には、シクロヘキサンジメタノールの１，２−、１，３−、１，４−異性体又はこれらの混合物のうちのいずれかが存在していてよい。１つの態様の場合、本発明において有用なポリエステルは１，４−シクロヘキサンジメタノールを含む。別の態様の場合、本発明において有用なポリエステルは、１，４−シクロヘキサンジメタノール及び１，３−シクロヘキサンジメタノールを含む。シス／トランス１，４−シクロヘキサンジメタノールのモル比は、５０／５０〜０／１００の範囲内で変化することができ、例えば４０／６０〜２０／８０である。
【０１１４】
１つの態様の場合、ポリエステルのグリコール成分は、２，２，４，４−テトラメチル−１，３−シクロブタンジオール又はシクロヘキサンジメタノールではない９８モル％以下の１種又は２種以上の改質用グリコールを含有することができ；１つの態様の場合、本発明において有用なポリエステル組成物のポリエステル部分のグリコール成分は、２，２，４，４−テトラメチル−１，３−シクロブタンジオール又はシクロヘキサンジメタノールではない５０〜９８モル％の１種又は２種以上の改質用グリコールを含有することができ；１つの態様の場合、本発明において有用なポリエステル組成物のポリエステル部分のグリコール成分は、２，２，４，４−テトラメチル−１，３−シクロブタンジオール又はシクロヘキサンジメタノールではない２５モル％以下の１種又は２種以上の改質用グリコールを含有することができ；１つの態様の場合、本発明において有用なポリエステル組成物のポリエステル部分のグリコール成分は、２，２，４，４−テトラメチル−１，３−シクロブタンジオール又はシクロヘキサンジメタノールではない２０モル％以下の１種又は２種以上の改質用グリコールを含有することができ；１つの態様の場合、本発明において有用なポリエステルは、１５モル％以下の１種又は２種以上の改質用グリコールを含有することができる。別の態様の場合、本発明において有用なポリエステルは、１０モル％以下の１種又は２種以上の改質用グリコールを含有することができる。別の態様の場合、本発明において有用なポリエステルは、５モル％以下の１種又は２種以上の改質用グリコールを含有することができる。別の態様の場合、本発明において有用なポリエステルは、３モル％以下の１種又は２種以上の改質用グリコールを含有することができる。別の態様の場合、本発明において有用なポリエステルは、０モル％の改質用グリコールを含有することができる。或る特定の態様は、０．０１〜９８モル％、例えば０．１〜９８モル％、１〜９８モル％、５〜９８モル％、又は１０〜９８モル％の１種又は２種以上の改質用グリコールを含有することもできる。
【０１１５】
本発明において有用なポリエステル中に有用な改質用グリコールは、２，２，４，４−テトラメチル−１，３−シクロブタンジオール又はシクロヘキサンジメタノール以外のジオールを意味し、炭素原子数２〜１６であることが可能である。好適な改質用グリコールの一例としては、これらに限定するものではないが、エチレングリコール残基、１，２−プロパンジオール、１，３−プロパンジオール、ネオペンチルグリコール、１，４−ブタンジオール、１，５−ペンタンジオール、１，６−ヘキサンジオール、ｐ−キシレングリコール、ポリテトラメチレングリコール、及びこれらの混合物が挙げられる。別の態様の場合、改質用グリコールの一例としては、これらに限定するものではないが、１，３−プロパンジオール及び１，４−ブタンジオールのうちの１つが挙げられる。
【０１１６】
ポリエステルは、ジオール又は二酸残基の総モル・パーセンテージを基準として、０〜１０モル・パーセント、例えば０．０１〜５モル・パーセント、０．０１〜１モル・パーセント、０．０５〜５モル・パーセント、０．０５〜１モル・パーセント、又は０．１〜０．７モル・パーセントの本明細書中では分岐剤とも呼ばれる分岐モノマーの１つ又は２つ以上の残基をそれぞれ含むことができる。この分岐モノマーは、３つ又は４つ以上のカルボキシル置換基、ヒドロキシル置換基、又はこれらの組み合わせを有している。或る特定の態様では、分岐モノマー又は分岐剤は、ポリエステルの重合前及び／又は重合中及び／又は重合後に添加してよい。本発明において有用なポリエステルはこのように線状又は分枝状であることが可能である。
【０１１７】
分岐モノマーの一例としては、これらに限定するものではないが、多官能性酸又は多官能性アルコール、例えばトリメット酸、無水トリメット酸、ピロメリット酸二無水物、トリメチロールプロパン、グリセロール、ペンタエリトリトール、クエン酸、酒石酸、及び３−ヒドロキシグルタル酸などが挙げられる。１つの態様の場合、分岐モノマー残基は、下記のもののうちの少なくとも１つから選択された、０．１〜０．７モル・パーセントの１つ又は２つ以上の残基を含むことができる：無水トリメット酸、ピロメリット酸二無水物、グリセロール、ソルビトール、１，２，６−ヘキサントリオール、ペンタエリトリトール、トリメチロールエタン、及び／又はトリメシン酸。分岐モノマーは、又は米国特許第５，６５４，３４７号明細書及び同第５，６９６，１７６号明細書（分岐モノマーに関する開示内容を参照することにより本明細書中に組み入れる）に記載された濃縮物の形で、ポリエステル反応混合物に添加されるか、ポリエステルとブレンドされてよい。
【０１１８】
本発明のポリエステルは、少なくとも１種の鎖延長剤を含むことができる。好適な鎖延長剤の一例としては、これらに限定するものではないが、多官能性（例えば、これらに限定するものではないが、二官能性を含む）イソシアネート、多官能性エポキシド（例えばエポキシル化ノボラックを含む）、及びフェノキシ樹脂が挙げられる。或る態様では、鎖延長剤は、重合過程終了時に又は重合過程後に添加してよい。重合過程後に添加する場合には、鎖延長剤は配合によって、又は射出成形又は押し出しのような変換過程中の添加によって組み入れることができる。使用される鎖延長剤の量は、使用される具体的なモノマー組成に応じて変化することができ、所望される物理特性は概ね一般に、ポリエステルの総重量を基準として約０．１重量パーセント〜約１０重量パーセント、例えば約０．１〜約５重量パーセントである。
【０１１９】
本発明のポリエステル及び／又はポリエステル組成物及び／又はポリエステル製造過程に錫を添加する場合、錫は錫化合物の形態でポリエステル製造過程に添加される。本発明のポリエステル及び／又は本発明のポリエステル組成物及び／又は本発明の製造過程に添加される化合物の量は、最終ポリエステル中に存在する錫原子の形で、例えばｐｐｍで重量測定することができる。
【０１２０】
本発明のポリエステル及び／又はポリエステル組成物及び／又はポリエステル製造過程にリンを添加する場合、リンはリン化合物の形態でポリエステル製造過程に添加される。１つの態様の場合、このリン化合物は少なくとも１種のリン酸エステルを含むことができる。本発明のポリエステル及び／又は本発明のポリエステル組成物及び／又は本発明の製造過程に添加されるリン化合物、例えばリン酸エステルの量は、最終ポリエステル中に存在するリン原子の形で、例えばｐｐｍで重量測定することができる。
【０１２１】
１つの態様の場合、本発明において有用な熱安定剤は、有機化合物、例えばハロゲン化又は非ハロゲン化有機置換基を含有するリン酸エステルであってよい。熱安定剤は、当業者に良く知られた広範囲のリン化合物、例えばホスフィン、ホスフィット、ホスフィニット、ホスホニット、ホスフィネート、ホスホネート、ホスフィンオキシド、及びホスフェートを含むことができる。熱安定剤の例は、トリブチルホスフェート、トリエチルホスフェート、トリ−ブトキシエチルホスフェート、ｔ−ブチルフェニルジフェニルホスフェート、２−エチルヘキシルジフェニルホスフェート、エチルジメチルホスフェート、イソデシルジフェニルホスフェート、トリラウリルホスフェート、トリフェニルホスフェート、トリクレシルホスフェート、トリキシレニルホスフェート、ｔ−ブチルフェニルジフェニルホスフェート、レゾルシノール・ビス（ジフェニルホスフェート）、トリベンジルホスフェート、フェニルエチルホスフェート、トリメチルチオノホスフェート、フェニルエチルチオノホスフェート、ジメチルメチルホスホネート、ジエチルメチルホスホネート、ジエチルペンチルホスホネート、ジラウリルメチルホスホネート、ジフェニルメチルホスホネート、ジベンジルメチルホスホネート、ジフェニルクレシルホスホネート、ジメチルクレシルホスホネート、ジメチルメチルチオノホスホネート、フェニルジフェニルホスフィネート、ベンジルジフェニルホスフィネート、メチルジフェニルホスフィネート、トリメチルホスフィンオキシド、トリフェニルホスフィンオキシド、トリベンジルホスフィンオキシド、４−メチルジフェニルホスフィンオキシド、トリエチルホスフィット、トリブチルホスフィット、トリラウリルホスフィット、トリフェニルホスフィット、トリベンジルホスフィット、フェニルジエチルホスフィット、フェニルジメチルホスフィット、ベンジルジメチルホスフィット、ジメチルメチルホスホニット、ジエチルペンチルホスホニット、ジフェニルメチルホスホニット、ジベンジルメチルホスホニット、ジメチルクレシルホスホニット、メチルジメチルホスフィニット、メチルジエチルホスフィニット、フェニルジフェニルホスフィニット、メチルジフェニルホスフィニット、ベンジルジフェニルホスフィニット、トリフェニルホスフィン、トリベンジルホスフィン、及びメチルジフェニルホスフィンを含む。１つの態様の場合、トリフェニルホスフィンオキシドが、本発明に有用なポリエステルの製造過程及び／又は本発明のポリエステル組成物における熱安定剤としては除外される。
【０１２２】
１つの態様の場合、本発明において有用な熱安定剤は、上記のリンを基剤とする酸であって、（酸素又はリン原子に結合された）酸化合物の水素原子の１つ又は２つ以上がアルキル、分枝状アルキル、置換型アルキル、アルキルエーテル、置換型アルキルエーテル、アルキル−アリール、アルキル置換型アリール、アリール、置換型アリール、及びこれらの混合物で置換されているもののうちのいずれかであることが可能である。別の態様の場合、本発明において有用な熱安定剤の一例としては、これらに限定するものではないが、化合物の酸素原子に結合された水素原子のうちの少なくとも１つが、金属イオン又はアンモニウムイオンで置換されている上記化合物が挙げられる。
【０１２３】
エステルは、アルキル、分枝状アルキル、置換型アルキル、アルキルエーテル、アリール、及び／又は置換型アリール基を含有することができる。エステルは、少なくとも１つのアルキル基と少なくとも１つのアリール基とを有することもできる。特定のリン化合物中に存在するエステル基の数は、ゼロから、使用されたリン化合物上に存在するヒドロキシル基の数を基づいて許容可能な最大値まで変化することができる。例えば、アルキルリン酸エステルが、モノ−、ジ−、及びトリアルキルリン酸エステルのうちの１種又は２種以上を含むことができ、アリールリン酸エステルが、モノ−、ジ−、及びトリアリールリン酸エステルのうちの１種又は２種以上を含むことができ、そして、アルキルリン酸エステル及び／又はアリールリン酸エステルの一例としては、少なくとも１種のアルキル及び１種のアリール基を有する混合アルキルアリールリン酸エステルが挙げられる。
【０１２４】
１つの態様の場合、本発明において有用な熱安定剤の一例としては、これらに限定するものではないが、リン酸、リン含有酸、ホスフィン酸、ホスホン酸、又は亜リン酸のアルキル、アリール、又は混合アルキルアリールエステル又は部分エステルが挙げられる。アルキル又はアリール基は、１つ又は２つ以上の置換基を含有することができる。
【０１２５】
１つの態様では、本発明において有用なリン化合物は、置換型又は無置換型のアルキルリン酸エステル、置換型又は無置換型のアリールリン酸エステル、置換型又は無置換型の混合アルキルアリールリン酸エステル、ジホスフィット、リン酸の塩、ホスフィンオキシド、及び混合アリールアルキルホスフィット、これらの反応生成物、及びこれらの混合物から選択された少なくとも１種の熱安定剤を含む。リン酸エステルは、リン酸が完全エステル化されているか又は部分的にのみエステル化されているエステルを含む。
【０１２６】
１つの態様の場合、例えば、本発明において有用な熱安定剤は、少なくとも１種のリン酸エステルを含むことができる。
【０１２７】
１態様の場合、本発明において有用なリン化合物は、置換型又は無置換型のアルキルリン酸エステル、置換型又は無置換型のアリールリン酸エステル、置換型又は無置換型の混合アルキルアリールリン酸エステル、これらの反応生成物、及びこれらの混合物から選択された少なくとも１種の熱安定剤を含む。リン酸エステルは、リン酸が完全エステル化されているか又は部分的にのみエステル化されているエステルを含む。
【０１２８】
１つの態様の場合、例えば、本発明において有用な熱安定剤は、少なくとも１種のリン酸エステルを含むことができる。
【０１２９】
別の態様の場合、本発明において有用なリン酸エステルの一例としては、これらに限定するものではないが、アルキルリン酸エステル、アリールリン酸エステル、混合アルキルアリールリン酸エステル、及び／又はこれらの混合物が挙げられる。
【０１３０】
或る特定の態様の場合、本発明において有用なリン酸エステルは、リン酸エステル上の基が、アルキル、アルコキシ−アルキル、フェニル、又は置換型フェニル基であるエステルである。これらのリン酸エステルは概ね、本明細書中ではアルキル及び／又はアリールリン酸エステルと呼ばれる。或る特定の好ましい態様は、トリアルキルホスフェート、トリアリールホスフェート、アルキルジアリールホスフェート、ジアルキルアリールホスフェート、及びこのようなホスフェートの混合物を含み、アルキル基の炭素原子は２〜１２であることが好ましく、そしてアリール基は好ましくはフェニルである。
【０１３１】
代表的なアルキル基及び分枝状アルキル基は、好ましくは炭素原子数１〜１２のものであり、その一例としては、これらに限定するものではないが、エチル、プロピル、イソプロピル、ブチル、ヘキシル、シクロヘキシル、２−エチルヘキシル、オクチル、デシル及びドデシルが挙げられる。置換型アルキル基の一例としては、これらに限定するものではないが、カルボン酸基及びこれらのエステル、ヒドロキシル基、アミノ基、及びケト基などのうちの少なくとも１つを含有する基が挙げられる。
【０１３２】
アルキル−アリール基及び置換型アルキル−アリール基の代表的なものは、アルキル部分の炭素原子数が１〜１２である基であり、そしてアリール基は、フェニル又は置換型フェニルであって、アルキル、分枝状アルキル、アリール、及びヒドロキシルなどのような基が、フェニル環上の任意の炭素位置で水素に対して置換されている基である。好ましいアリール基は、フェニル又は置換型フェニルであって、アルキル、分枝状アルキル、アリール、及びヒドロキシルなどのような基が、フェニル環上の任意の位置で水素に対して置換されている基である。
【０１３３】
１つの態様の場合、本発明における熱安定剤として有用なリン酸エステルの一例としては、これらに限定するものではないが、ジブチルフェニルホスフェート、トリフェニルホスフェート、トリクレシルホスフェート、トリブチルホスフェート、トリ−２−エチルヘキシルホスフェート、トリオクチルホスフェート、及び／又は、具体的にはトリブチルホスフェートとトリクレシルホスフェートとの混合物、及びイソセチルジフェニルホスフェートと２−エチルヘキシルジフェニルホスフェートとの混合物を含む、これらの混合物が挙げられる。
【０１３４】
１つの態様の場合、本発明における熱安定剤として有用なリン酸エステルの一例としては、これらに限定するものではないが、トリアルキルホスフェート、トリアリールホスフェート、アルキルジアリールホスフェート、及び混合アルキルアリールホスフェートのうちの少なくとも１種が挙げられる。
【０１３５】
１つの態様の場合、本発明における熱安定剤として有用なリン酸エステルの一例としては、これらに限定するものではないが、トリアリールホスフェート、アルキルジアリールホスフェート、及び混合アルキルアリールホスフェートのうちの少なくとも１種が挙げられる。
【０１３６】
１つの態様の場合、本発明において有用な少なくとも１種の熱安定剤の一例としては、これらに限定するものではないが、トリアリールホスフェート、例えばトリフェニルホスフェートが挙げられる。１つの態様の場合、少なくとも１種の熱安定剤の一例としては、これらに限定するものではないが、Merpol Aが挙げられる。１つの態様の場合、本発明において有用な少なくとも１種の熱安定剤の一例としては、これらに限定するものではないが、トリフェニルホスフェート及びMerpol Aのうちの少なくとも一方が挙げられる。Merpol Aは、Stagean Chemical Co及び／又はE.I. duPont de Nemours & Coから商業的に入手可能なリン酸エステルである。Merpol AのCAS登録番号は、CAS Registry # 37208-27-8であると考えられる。
【０１３７】
１つの態様の場合、本発明のポリエステル組成物及び／又は製造方法は２−エチルヘキシルジフェニルホスフェートを含んでよい。
【０１３８】
「熱安定剤」という用語は、その反応生成物を含むものとする。本発明の熱安定剤との関連において使用される「反応生成物」という用語は、ポリエステルを製造する際に使用される熱安定剤とモノマーのうちのいずれかとの重縮合又はエステル化の任意の生成物、並びに触媒と任意の他のタイプの添加剤との重縮合反応又はエステル化反応の生成物を意味するものとする。
【０１３９】
本発明のポリエステル及び／又はポリエステル組成物及び／又はポリエステル製造過程にリンを添加する場合、リンはリン化合物、例えば少なくとも１種のリン酸エステルの形態で添加される。本発明のポリエステル及び／又は本発明のポリエステル組成物及び／又は本発明の製造過程に添加されるリン化合物（例えば少なくとも１種のリン酸エステル）の量は、最終ポリエステル中に存在するリン原子の形で、例えばｐｐｍで重量測定することができる。
【０１４０】
重合中又は製造後に添加される熱安定剤の量の一例としては、これらに限定するものではないが、ポリエステル組成物の総重量を基準として、１〜５０００ｐｐｍ；１〜１０００ｐｐｍ；１〜９００ｐｐｍ；１〜８００ｐｐｍ；１〜７００ｐｐｍ；１〜６００ｐｐｍ；１〜５００ｐｐｍ；１〜４００ｐｐｍ；１〜３５０ｐｐｍ；１〜３００ｐｐｍ；１〜２５０ｐｐｍ；１〜２００ｐｐｍ；１〜１５０ｐｐｍ；１〜１００ｐｐｍ；１０〜５０００ｐｐｍ；１０〜１０００ｐｐｍ；１０〜９００ｐｐｍ；１０〜８００ｐｐｍ；１０〜７００ｐｐｍ；１０〜６００ｐｐｍ；１０〜５００ｐｐｍ；１０〜４００ｐｐｍ；１０〜３５０ｐｐｍ；１０〜３００ｐｐｍ；１０〜２５０ｐｐｍ；１０〜２００ｐｐｍ；１０〜１５０ｐｐｍ；１０〜１００ｐｐｍが挙げられる。
【０１４１】
加えて、ポリエステルは、組成物全体の０．０１〜２５重量％の一般的な添加剤、例えば着色剤、色素、離型剤、難燃剤、可塑剤、核形成剤、安定剤（例えば、これらに限定するものではないが、ＵＶ安定剤、熱安定剤及び／又はこれらの反応生成物を含む）、充填剤、及び衝撃改質剤を含有していてもよい。従来技術においてよく知られており、また本発明において有用な、典型的な商業的に入手可能な衝撃改質剤の一例としては、これらに限定するものではないが、エチレン／プロピレンターポリマー、官能化ポリオレフィン、例えばメチルアクリレート及び／又はグリシジルメタクリレートを含有するポリオレフィン、スチレン系ブロックコポリマー衝撃改質剤、及び種々のアクリル系コア／シェル型衝撃改質剤が挙げられる。このような添加剤の残基はまた、ポリエステル組成物の一部として考えられる。
【０１４２】
本発明によるポリエステル中に強化材を導入してもよい。強化材の一例としては、これらに限定するものではないが、炭素フィラメント、シリケート、雲母、粘土、タルク、二酸化チタン、珪灰石、ガラス・フレーク、ガラス・ビーズ及びガラス繊維、及び高分子繊維、及びこれらの組み合わせが挙げられる。１つの態様の場合、強化材はガラス、例えば繊維ガラスフィラメント、ガラスとタルクとの混合物、ガラスと雲母との混合物、及びガラスと高分子繊維とを混合物を含む。
【０１４３】
触媒の量は、触媒金属及び最終ポリマーの重量を基準として、１０ｐｐｍ〜２０，０００ｐｐｍ又は１０〜１０，０００ｐｐｍ、又は１０〜５，０００ｐｐｍ又は１０〜１，０００ｐｐｍ又は１０〜５００ｐｐｍ、又は１０〜３００ｐｐｍ又は１０〜２５０ｐｐｍであることが可能である。
【０１４４】
１つの態様の場合、触媒は錫化合物である。１つの態様の場合、錫化合物はエステル化反応又は重縮合反応又は両方の反応において使用することができる。別の態様の場合、触媒は、本発明及び／又は本発明のポリエステルの製造方法において有用なポリエステル中に有用な唯１つの錫化合物である。１つの態様の場合、触媒は、エステル化反応で使用される錫化合物を含む。一般に１つの態様の場合、錫化合物触媒は、ジカルボン酸又はジカルボン酸エステルの重量を基準として約０．００５％〜約０．２％の量で使用される。一般に１つの態様の場合、ポリエステル重量を基準として約７００ｐｐｍ未満の元素錫が、ポリエステルの総重量を基準としてポリエステル中の残基として存在するようになっている。
【０１４５】
本発明のポリエステル及び／又はポリエステル組成物及び／又はポリエステル製造過程に錫を添加する場合、錫は錫化合物の形態でポリエステル製造過程に添加される。本発明のポリエステル及び／又は本発明のポリエステル組成物及び／又は本発明の製造過程に添加される錫化合物の量は、最終ポリエステル中に存在する錫原子の形で、例えばｐｐｍで重量測定することができる。
【０１４６】
１つの態様の場合、本発明によるポリエステルは視覚的に透明である。「視覚的に透明」という用語は、視覚的に検査した場合に、曇り、濁り、及び／又は汚れがほとんど存在しないこととして、ここでは定義される。
【０１４７】
本発明の他の態様の場合、本発明のポリエステル組成物中に有用なポリエステルのガラス転移温度Ｔｇは次の範囲のうちの少なくとも１つであり得る：６０〜２００℃；６０〜１９０℃；６０〜１８０℃；６０〜１７０℃；６０〜１６０℃；６０〜１５５℃；６０〜１５０℃；６０〜１４５℃；６０〜１４０℃；６０〜１３８℃；６０〜１３５℃；６０〜１３０℃；６０〜１２５℃；６０〜１２０℃；６０〜１１５℃；６０〜１１０℃；６０〜１０５℃；６０〜１００℃；６０〜９５℃；６０〜９０℃；６０〜８５℃；６０〜８０℃；６０〜７５℃；６５〜２００℃；６５〜１９０℃；６５〜１８０℃；６５〜１７０℃；６５〜１６０℃；６５〜１５５℃；６５〜１５０℃；６５〜１４５℃；６５〜１４０℃；６５〜１３８℃；６５〜１３５℃；６５〜１３０℃；６５〜１２５℃；６５〜１２０℃；６５〜１１５℃；６５〜１１０℃；６５〜１０５℃；６５〜１００℃；６５〜９５℃；６５〜９０℃；６５〜８５℃；６５〜８０℃；６５〜７５℃；７０〜２００℃；７０〜１９０℃；７０〜１８０℃；７０〜１７０℃；７０〜１６０℃；７０〜１５５℃；７０〜１５０℃；７０〜１４５℃；７０〜１４０℃；７０〜１３８℃；７０〜１３５℃；７０〜１３０℃；７０〜１２５℃；７０〜１２０℃；７０〜１１５℃；７０〜１１０℃；７０〜１０５℃；７０〜１００℃；７０〜９５℃；７０〜９０℃；７０〜８５℃；７０〜８０℃；７０〜７５℃；７５〜２００℃；７５〜１９０℃；７５〜１８０℃；７５〜１７０℃；７５〜１６０℃；７５〜１５５℃；７５〜１５０℃；７５〜１４５℃；７５〜１４０℃；７５〜１３８℃；７５〜１３５℃；７５〜１３０℃；７５〜１２５℃；７５〜１２０℃；７５〜１１５℃；７５〜１１０℃；７５〜１０５℃；７５〜１００℃；７５〜９５℃；７５〜９０℃；７５〜８５℃；７５〜８０℃；８０〜２００℃；８０〜１９０℃；８０〜１８０℃；８０〜１７０℃；８０〜１６０℃；８０〜１５５℃；８０〜１５０℃；８０〜１４５℃；８０〜１４０℃；８０〜１３８℃；８０〜１３５℃；８０〜１３０℃；８０〜１２５℃；８０〜１２０℃；８０〜１１５℃；８０〜１１０℃；８０〜１０５℃；８０〜１００℃；８０〜９５℃；８０〜９０℃；８０〜８５℃；８５〜２００℃；８５〜１９０℃；８５〜１８０℃；８５〜１７０℃；８５〜１６０℃；８５〜１５５℃；８５〜１５０℃；８５〜１４５℃；８５〜１４０℃；８５〜１３８℃；８５〜１３５℃；８５〜１３０℃；８５〜１２５℃；８５〜１２０℃；８５〜１１５℃；８５〜１１０℃；８５〜１０５℃；８５〜１００℃；８５〜９５℃；８５〜９０℃；９０〜２００℃；９０〜１９０℃；９０〜１８０℃；９０〜１７０℃；９０〜１６０℃；９０〜１５５℃；９０〜１５０℃；９０〜１４５℃；９０〜１４０℃；９０〜１３８℃；９０〜１３５℃；９０〜１３０℃；９０〜１２５℃；９０〜１２０℃；９０〜１１５℃；９０〜１１０℃；９０〜１０５℃；９０〜１００℃；９０〜９５℃；９５〜２００℃；９５〜１９０℃；９５〜１８０℃；９５〜１７０℃；９５〜１６０℃；９５〜１５５℃；９５〜１５０℃；９５〜１４５℃；９５〜１４０℃；９５〜１３８℃；９５〜１３５℃；９５〜１３０℃；９５〜１２５℃；９５〜１２０℃；９５〜１１５℃；９５〜１１０℃；９５〜１０５℃；９５〜１００℃；１００〜２００℃；１００〜１９０℃；１００〜１８０℃；１００〜１７０℃；１００〜１６０℃；１００〜１５５℃；１００〜１５０℃；１００〜１４５℃；１００〜１４０℃；１００〜１３８℃；１００〜１３５℃；１００〜１３０℃；１００〜１２５℃；１００〜１２０℃；１００〜１１５℃；１００〜１１０℃；１０５〜２００℃；１０５〜１９０℃；１０５〜１８０℃；１０５〜１７０℃；１０５〜１６０℃；１０５〜１５５℃；１０５〜１５０℃；１０５〜１４５℃；１０５〜１４０℃；１０５〜１３８℃；１０５〜１３５℃；１０５〜１３０℃；１０５〜１２５℃；１０５〜１２０℃；１０５〜１１５℃；１０５〜１１０℃；１１０〜２００℃；１１０〜１９０℃；１１０〜１８０℃；１１０〜１７０℃；１１０〜１６０℃；１１０〜１５５℃；１１０〜１５０℃；１１０〜１４５℃；１１０〜１４０℃；１１０〜１３８℃；１１０〜１３５℃；１１０〜１３０℃；１１０〜１２５℃；１１０〜１２０℃；１１０〜１１５℃；１１５〜２００℃；１１５〜１９０℃；１１５〜１８０℃；１１５〜１７０℃；１１５〜１６０℃；１１５〜１５５℃；１１５〜１５０℃；１１５〜１４５℃；１１５〜１４０℃；１１５〜１３８℃；１１５〜１３５℃；１１５〜１３０℃；１１５〜１２５℃；１１５〜１２０℃；１２０〜２００℃；１２０〜１９０℃；１２０〜１８０℃；１２０〜１７０℃；１２０〜１６０℃；１２０〜１５５℃；１２０〜１５０℃；１２０〜１４５℃；１２０〜１４０℃；１２０〜１３８℃；１２０〜１３５℃；１２０〜１３０℃；１２５〜２００℃；１２５〜１９０℃；１２５〜１８０℃；１２５〜１７０℃；１２５〜１６５℃；１２５〜１６０℃；１２５〜１５５℃；１２５〜１５０℃；１２５〜１４５℃；１２５〜１４０℃；１２５〜１３８℃；１２５〜１３５℃；１２７〜２００℃；１２７〜１９０℃；１２７〜１８０℃；１２７〜１７０℃；１２７〜１６０℃；１２７〜１５０℃；１２７〜１４５℃；１２７〜１４０℃；１２７〜１３８℃；１２７〜１３５℃；１３０〜２００℃；１３０〜１９０℃；１３０〜１８０℃；１３０〜１７０℃；１３０〜１６０℃；１３０〜１５５℃；１３０〜１５０℃；１３０〜１４５℃；１３０〜１４０℃；１３０〜１３８℃；１３０〜１３５℃；１３５〜２００℃；１３５〜１９０℃；１３５〜１８０℃；１３５〜１７０℃；１３５〜１６０℃；１３５〜１５５℃；１３５〜１５０℃；１３５〜１４５℃；１３５〜１４０℃；１４０〜２００℃；１４０〜１９０℃；１４０〜１８０℃；１４０〜１７０℃；１４０〜１６０℃；１４０〜１５５℃；１４０〜１５０℃；１４０〜１４５℃；１４８〜２００℃；１４８〜１９０℃；１４８〜１８０℃；１４８〜１７０℃；１４８〜１６０℃；１４８〜１５５℃；１４８〜１５０℃；１４８超〜２００℃；１４８超〜１９０℃；１４８超〜１８０℃；１４８超〜１７０℃；１４８超〜１６０℃；１４８超〜１５５℃；１５０〜２００℃；１５０〜１９０℃；１５０〜１８０℃；１５０〜１７０℃；１５０〜１６０℃；１５５〜１９０℃；１５５〜１８０℃；１５５〜１７０℃；及び１５５〜１６５℃。
【０１４８】
本発明の態様の場合、本発明において有用なポリエステルは、２５℃で濃度０．２５ｇ／５０ｍｌの６０／４０（ｗｔ／ｗｔ）フェノール／テトラクロロエタン中で測定して、次の固有粘度のうちの少なくとも１つを示してよい：０．１０〜１．２ｄＬ／ｇ；０．１０〜１．１ｄＬ／ｇ；０．１０〜１ｄＬ／ｇ；０．１０〜１ｄＬ／ｇ未満；０．１０〜０．９８ｄＬ／ｇ；０．１０〜０．９５ｄＬ／ｇ；０．１０〜０．９０ｄＬ／ｇ；０．１０〜０．８５ｄＬ／ｇ；０．１０〜０．８０ｄＬ／ｇ；０．１０〜０．７５ｄＬ／ｇ；０．１０〜０．７５ｄＬ／ｇ未満；０．１０〜０．７２ｄＬ／ｇ；０．１０〜０．７０ｄＬ／ｇ；０．１０〜０．７０ｄＬ／ｇ未満；０．１０〜０．６８ｄＬ／ｇ；０．１０〜０．６８ｄＬ／ｇ未満；０．１０〜０．６５ｄＬ／ｇ；０．１０〜０．６ｄＬ／ｇ；０．１０〜０．５５ｄＬ／ｇ；０．１０〜０．５ｄＬ／ｇ；０．１０〜０．４ｄＬ／ｇ；０．１０〜０．３５ｄＬ／ｇ；０．２０〜１．２ｄＬ／ｇ；０．２０〜１．１ｄＬ／ｇ；０．２０〜１ｄＬ／ｇ；０．２０〜１ｄＬ／ｇ未満；０．２０〜０．９８ｄＬ／ｇ；０．２０〜０．９５ｄＬ／ｇ；０．２０〜０．９０ｄＬ／ｇ；０．２０〜０．８５ｄＬ／ｇ；０．２０〜０．８０ｄＬ／ｇ；０．２０〜０．７５ｄＬ／ｇ；０．２０〜０．７５ｄＬ／ｇ未満；０．２０〜０．７２ｄＬ／ｇ；０．２０〜０．７０ｄＬ／ｇ；０．２０〜０．７０ｄＬ／ｇ未満；０．２０〜０．６８ｄＬ／ｇ；０．２０〜０．６８ｄＬ／ｇ未満；０．２０〜０．６５ｄＬ／ｇ；０．２０〜０．６ｄＬ／ｇ；０．２０〜０．５５ｄＬ／ｇ；０．２０〜０．５ｄＬ／ｇ；０．２０〜０．４ｄＬ／ｇ；０．２０〜０．３５ｄＬ／ｇ；０．３５〜１．２ｄＬ／ｇ；０．３５〜１．１ｄＬ／ｇ；０．３５〜１ｄＬ／ｇ；０．３５〜１ｄＬ／ｇ未満；０．３５〜０．９８ｄＬ／ｇ；０．３５〜０．９５ｄＬ／ｇ；０．３５〜０．９０ｄＬ／ｇ；０．３５〜０．８５ｄＬ／ｇ；０．３５〜０．８０ｄＬ／ｇ；０．３５〜０．７５ｄＬ／ｇ；０．３５〜０．７５ｄＬ／ｇ未満；０．３５〜０．７２ｄＬ／ｇ；０．３５〜０．７０ｄＬ／ｇ；０．３５〜０．７０ｄＬ／ｇ未満；０．３５〜０．６８ｄＬ／ｇ；０．３５〜０．６８ｄＬ／ｇ未満；０．３５〜０．６５ｄＬ／ｇ；０．４０〜１．２ｄＬ／ｇ；０．４０〜１．１ｄＬ／ｇ；０．４０〜１ｄＬ／ｇ；０．４０〜１ｄＬ／ｇ未満；０．４０〜０．９８ｄＬ／ｇ；０．４０〜０．９５ｄＬ／ｇ；０．４０〜０．９０ｄＬ／ｇ；０．４０〜０．８５ｄＬ／ｇ；０．４０〜０．８０ｄＬ／ｇ；０．４０〜０．７５ｄＬ／ｇ；０．４０〜０．７５ｄＬ／ｇ未満；０．４０〜０．７２ｄＬ／ｇ；０．４０〜０．７０ｄＬ／ｇ；０．４０〜０．７０ｄＬ／ｇ未満；０．４０〜０．６８ｄＬ／ｇ；０．４０〜０．６８ｄＬ／ｇ未満；０．４０〜０．６５ｄＬ／ｇ；０．４２超〜１．２ｄＬ／ｇ；０．４２超〜１．１ｄＬ／ｇ；０．４２超〜１ｄＬ／ｇ；０．４２超〜１ｄＬ／ｇ未満；０．４２超〜０．９８ｄＬ／ｇ；０．４２超〜０．９５ｄＬ／ｇ；０．４２超〜０．９０ｄＬ／ｇ；０．４２超〜０．８５ｄＬ／ｇ；０．４２超〜０．８０ｄＬ／ｇ；０．４２超〜０．７５ｄＬ／ｇ；０．４２超〜０．７５ｄＬ／ｇ未満；０．４２超〜０．７２ｄＬ／ｇ；０．４２超〜０．７０ｄＬ／ｇ；０．４２超〜０．７０ｄＬ／ｇ未満；０．４２超〜０．６８ｄＬ／ｇ；０．４２超〜０．６８ｄＬ／ｇ未満；０．４２超〜０．６５ｄＬ／ｇ。
【０１４９】
本発明の態様の場合、本発明において有用なポリエステルは、２５℃で濃度０．２５ｇ／５０ｍｌの６０／４０（ｗｔ／ｗｔ）フェノール／テトラクロロエタン中で測定して、次の固有粘度のうちの少なくとも１つを示してよい：０．４５〜１．２ｄＬ／ｇ；０．４５〜１．１ｄＬ／ｇ；０．４５〜１ｄＬ／ｇ；０．４５〜０．９８ｄＬ／ｇ；０．４５〜０．９５ｄＬ／ｇ；０．４５〜０．９０ｄＬ／ｇ；０．４５〜０．８５ｄＬ／ｇ；０．４５〜０．８０ｄＬ／ｇ；０．４５〜０．７５ｄＬ／ｇ；０．４５〜０．７５ｄＬ／ｇ未満；０．４５〜０．７２ｄＬ／ｇ；０．４５〜０．７０ｄＬ／ｇ；０．４５〜０．７０ｄＬ／ｇ未満；０．４５〜０．６８ｄＬ／ｇ；０．４５〜０．６８ｄＬ／ｇ未満；０．４５〜０．６５ｄＬ／ｇ；０．５０〜１．２ｄＬ／ｇ；０．５０〜１．１ｄＬ／ｇ；０．５０〜１ｄＬ／ｇ；０．５０〜１ｄＬ／ｇ未満；０．５０〜０．９８ｄＬ／ｇ；０．５０〜０．９５ｄＬ／ｇ；０．５０〜０．９０ｄＬ／ｇ；０．５０〜０．８５ｄＬ／ｇ；０．５０〜０．８０ｄＬ／ｇ；０．５０〜０．７５ｄＬ／ｇ；０．５０〜０．７５ｄＬ／ｇ未満；０．５０〜０．７２ｄＬ／ｇ；０．５０〜０．７０ｄＬ／ｇ；０．５０〜０．７０ｄＬ／ｇ未満；０．５０〜０．６８ｄＬ／ｇ；０．５０〜０．６８ｄＬ／ｇ未満；０．５０〜０．６５ｄＬ／ｇ；０．５５〜１．２ｄＬ／ｇ；０．５５〜１．１ｄＬ／ｇ；０．５５〜１ｄＬ／ｇ；０．５５〜１ｄＬ／ｇ未満；０．５５〜０．９８ｄＬ／ｇ；０．５５〜０．９５ｄＬ／ｇ；０．５５〜０．９０ｄＬ／ｇ；０．５５〜０．８５ｄＬ／ｇ；０．５５〜０．８０ｄＬ／ｇ；０．５５〜０．７５ｄＬ／ｇ；０．５５〜０．７５ｄＬ／ｇ未満；０．５５〜０．７２ｄＬ／ｇ；０．５５〜０．７０ｄＬ／ｇ；０．５５〜０．７０ｄＬ／ｇ未満；０．５５〜０．６８ｄＬ／ｇ；０．５５〜０．６８ｄＬ／ｇ未満；０．５５〜０．６５ｄＬ／ｇ；０．５８〜１．２ｄＬ／ｇ；０．５８〜１．１ｄＬ／ｇ；０．５８〜１ｄＬ／ｇ；０．５８〜１ｄＬ／ｇ未満；０．５８〜０．９８ｄＬ／ｇ；０．５８〜０．９５ｄＬ／ｇ；０．５８〜０．９０ｄＬ／ｇ；０．５８〜０．８５ｄＬ／ｇ；０．５８〜０．８０ｄＬ／ｇ；０．５８〜０．７５ｄＬ／ｇ；０．５８〜０．７５ｄＬ／ｇ未満；０．５８〜０．７２ｄＬ／ｇ；０．５８〜０．７０ｄＬ／ｇ；０．５８〜０．７０ｄＬ／ｇ未満；０．５８〜０．６８ｄＬ／ｇ；０．５８〜０．６８ｄＬ／ｇ未満；０．５８〜０．６５ｄＬ／ｇ；０．６０〜１．２ｄＬ／ｇ；０．６０〜１．１ｄＬ／ｇ；０．６０〜１ｄＬ／ｇ；０．６０〜１ｄＬ／ｇ未満；０．６０〜０．９８ｄＬ／ｇ；０．６０〜０．９５ｄＬ／ｇ；０．６０〜０．９０ｄＬ／ｇ；０．６０〜０．８５ｄＬ／ｇ；０．６０〜０．８０ｄＬ／ｇ；０．６０〜０．７５ｄＬ／ｇ；０．６０〜０．７５ｄＬ／ｇ未満；０．６０〜０．７２ｄＬ／ｇ；０．６０〜０．７０ｄＬ／ｇ；０．６０〜０．７０ｄＬ／ｇ未満；０．６０〜０．６８ｄＬ／ｇ；０．６０〜０．６８ｄＬ／ｇ未満；０．６０〜０．６５ｄＬ／ｇ；０．６５〜１．２ｄＬ／ｇ；０．６５〜１．１ｄＬ／ｇ；０．６５〜１ｄＬ／ｇ；０．６５〜１ｄＬ／ｇ未満；０．６５〜０．９８ｄＬ／ｇ；０．６５〜０．９５ｄＬ／ｇ；０．６５〜０．９０ｄＬ／ｇ；０．６５〜０．８５ｄＬ／ｇ；０．６５〜０．８０ｄＬ／ｇ；０．６５〜０．７５ｄＬ／ｇ；０．６５〜０．７５ｄＬ／ｇ未満；０．６５〜０．７２ｄＬ／ｇ；０．６５〜０．７０ｄＬ／ｇ；０．６５〜０．７０ｄＬ／ｇ未満；０．６８〜１．２ｄＬ／ｇ；０．６８〜１．１ｄＬ／ｇ；０．６８〜１ｄＬ／ｇ；０．６８〜１ｄＬ／ｇ未満；０．６８〜０．９８ｄＬ／ｇ；０．６８〜０．９５ｄＬ／ｇ；０．６８〜０．９０ｄＬ／ｇ；０．６８〜０．８５ｄＬ／ｇ；０．６８〜０．８０ｄＬ／ｇ；０．６８〜０．７５ｄＬ／ｇ；０．６８〜０．７５ｄＬ／ｇ未満；０．６８〜０．７２ｄＬ／ｇ；０．７６超〜１．２ｄＬ／ｇ；０．７６超〜１．１ｄＬ／ｇ；０．７６超〜１ｄＬ／ｇ；０．７６超〜１ｄＬ／ｇ未満；０．７６超〜０．９８ｄＬ／ｇ；０．７６超〜０．９５ｄＬ／ｇ；０．７６超〜０．９０ｄＬ／ｇ；０．８０超〜１．２ｄＬ／ｇ；０．８０超〜１．１ｄＬ／ｇ；０．８０超〜１ｄＬ／ｇ；０．８０超〜１ｄＬ／ｇ未満；０．８０超〜１．２ｄＬ／ｇ；０．８０超〜０．９８ｄＬ／ｇ；０．８０超〜０．９５ｄＬ／ｇ；０．８０超〜０．９０ｄＬ／ｇ。
【０１５０】
本発明において有用な組成物は、本明細書中に記載された固有粘度範囲のうちの少なくとも１つと、本明細書中に記載された組成物のためのモノマー範囲のうちの少なくとも１つとを、他の断りがない限り有し得ると考えられる。また、本発明において有用な組成物は、本明細書中に記載されたＴｇ範囲のうちの少なくとも１つと、本明細書中に記載された組成物のためのモノマー範囲のうちの少なくとも１つとを、他の断りがない限り有し得ると考えられる。さらに、本発明において有用な組成物は、本明細書中に記載された固有粘度範囲のうちの少なくとも１つと、本明細書中に記載されたＴｇ範囲のうちの少なくとも１つと、本明細書中に記載された組成物のためのモノマー範囲のうちの少なくとも１つとを、他の断りがない限り有し得ると考えられる。
【０１５１】
さらに別の態様において、本発明は、
（ａ）  （ｉ）  テレフタル酸残基を含むジカルボン酸成分、及び
（ｂ）  グリコール成分
を含むポリエステルの製造において、前記ポリエステルの固有粘度を高めるための、ケイ素含有化合物の使用に関する。
【０１５２】
さらに別の態様において、本発明は、
（ａ）  （ｉ）  テレフタル酸残基を含むジカルボン酸成分、及び
（ｂ）  グリコール成分
を含むポリエステルの製造において、前記ケイ素含有化合物を含有しない他の類似のポリエステルと比較して前記ポリエステルの固有粘度を高めるための、ケイ素含有化合物の使用に関する。
【０１５３】
１つの態様の場合、ポリエステルはポリカーボネートを含有しない。
【実施例】
【０１５４】
測定方法
２５℃で濃度０．２５ｇ／５０ｍｌの６０／４０（ｗｔ／ｗｔ）フェノール／テトラクロロエタン中でポリエステルの固有粘度を測定し、そしてｄＬ／ｇで報告する。
【０１５５】
特に断りのない限り、ガラス転移温度（Ｔｇ）は、ASTM D3418に従って走査速度２０℃／分で、Thermal Analyst InstrumentsのTA DSC 2920機器を使用して測定した。
【０１５６】
組成物のグリコール含有率及びシス／トランス比を、プロトン核磁気共鳴（ＮＭＲ）分光分析によって測定した。ポリマーのためにクロロホルム−トリフルオロ酢酸（７０−３０体積／体積）を、又はオリゴマー試料のために６０／４０（ｗｔ／ｗｔ）フェノール／テトラクロロエタンを使用して、重水素化クロロホルムをロックのために添加した状態で、JEOL Eclipse Plus 600 MHz核磁気共鳴分光計上で、全てのＮＭＲスペクトロを記録した。モデルとしての２，２，４，４−テトラメチル−１，３−シクロブタンジオールのモノ−及びジベンゾエート・エステルと比較することにより、２，２，４，４−テトラメチル−１，３−シクロブタンジオール共鳴のピーク指定を行った。これらのモデル化合物は、ポリマー及びオリゴマー中に見いだされた共鳴位置に近似している。
【０１５７】
溶融粘度を、２９０℃で回転溶融レオメータにおいて１ラジアン／秒で測定した。
【０１５８】
比較例
窒素のための入口、金属攪拌機、及び短い蒸留塔を備えた５００リットル溶液中に、７７．６８ｋｇのジメチルテレフタレートと、４８．４６ｋｇの１，４−シクロヘキサンジメタノールと、２０．７７ｋｇの２，２，４，４−テトラメチル−１，３−シクロブタンジオールとの混合物を入れた。容器を２１０℃まで加熱した。攪拌速度を、試験全体を通して２０ＲＰＭに設定した。容器の内容物を３０分間にわたって２１０℃で加熱し、次いで、１２０分間にわたって温度を２６０℃まで徐々に高めた。反応混合物を１２０分間にわたって２６０℃で保持し、次いで６０分で２９０℃まで加熱した。一旦２９０℃になったら、フラスコ内部の圧力が１００ｍｍ Ｈｇに達するまで次の１０分間にわたって真空を徐々に印加し、そして攪拌速度も１０ＲＰＭまで低下させた。フラスコ内部の圧力をさらに次の５分間にわたって、０．３ｍｍ Ｈｇまで低下させ、そして攪拌速度を５ＲＰＭまで低下させた。全時間６０分にわたって０．３ｍｍ Ｈｇの圧力を維持することにより、余剰の未反応ジオールを除去した。結果として生じたコポリエステルの固有粘度は、２５℃で濃度０．２５ｇ／５０ｍｌの６０／４０（ｗｔ／ｗｔ）フェノール／テトラクロロエタン中で測定して、０．４４ｄＬ／ｇであった。
【０１５９】
実施例
比較例を基にする試験を繰り返したが、ここでは、１．０ｇのポリジメチルシロキサン（Dow Corning 200）を添加した点で異なる。単離されたポリエステルは透明であり、その固有粘度は、２５℃で濃度０．２５ｇ／５０ｍｌの６０／４０（ｗｔ／ｗｔ）フェノール／テトラクロロエタン中で測定して、０．６５ｄＬ／ｇであった。
【外国語明細書】
2015028177000001.pdf